(57)【要約】  特定の実施形態によるパルプは、架橋セルロース繊維を含み、且つ高い輝度、反応性、及び固有粘度を有し、したがって、低色、高粘度のセルロース誘導体の生成における前駆体としての使用に特に好適であり得る。本技術による方法は、セルロース供給原料からパルプを形成することと、パルプを漂白することと、パルプが高いコンシステンシーを有する間に、パルプ内のセルロース繊維を架橋することと、及びパルプを乾燥することを含む。セルロース繊維を架橋することは、２個以上のグリシジル基及びエポキシド当たり１４０〜１７５の範囲内の分子量を有するグリシジルエーテル架橋剤に繊維を曝露することを含み得る。本技術による別の方法は、既に漂白され且つ乾燥された化学木材パルプ繊維を含むパルプの水性懸濁液を用意することと、そのようなグリシダールエーテル架橋剤を用いて繊維を架橋することと、パルプを乾燥することとを含む。
2019513193.tif 000002
【特許請求の範囲】
【請求項１】
セルロース供給原料からパルプを形成することと；
前記パルプを漂白することと；
前記パルプが１２％以上のコンシステンシーを有する間に、前記パルプ内のセルロース繊維を架橋することと；
前記パルプを漂白した後、且つ前記セルロース繊維を架橋した後に、前記パルプを乾燥することと
を含み、
乾燥させた前記パルプが、６０センチポアズ以上の得られたカルボキシメチルセルロース粘度を有する、方法。
【請求項２】
前記セルロース繊維を架橋することが、前記パルプが１５％以上のコンシステンシーを有する間に、前記セルロース繊維を架橋することを含む、請求項１に記載の方法。
【請求項３】
前記パルプを漂白することが、前記パルプをクラフト漂白プロセスにより漂白することを含む、請求項１に記載の方法。
【請求項４】
前記パルプを漂白することが、前記パルプを酸素漂白することを含む、請求項１に記載の方法。
【請求項５】
前記パルプを漂白することが、前記パルプを酸素漂白した後、前記パルプを二酸化塩素漂白することを含む、請求項１に記載の方法。
【請求項６】
前記パルプを漂白することが、前記パルプの輝度を７５％以上の輝度まで増加させることを含む、請求項１に記載の方法。
【請求項７】
前記パルプを漂白することは、前記パルプのリグニン含有量を、前記架橋セルロース繊維の炉乾燥重量で０．０９％以下まで減少させることを含む、請求項１に記載の方法。
【請求項８】
前記セルロース繊維を架橋することが、前記セルロース繊維を架橋することにより前記パルプの保水値を増加させることを含む、請求項１に記載の方法。
【請求項９】
前記セルロース繊維を架橋することが、前記セルロース繊維を、２個以上のグリシジル基を有するグリシジルエーテル架橋剤に曝露することを含む、請求項１に記載の方法。
【請求項１０】
前記セルロース繊維を架橋することが、前記セルロース繊維を、水に少なくとも部分的に不溶性である架橋剤に曝露することを含む、請求項１に記載の方法。
【請求項１１】
前記架橋剤が、１７４〜５００の範囲内の重量平均分子量を有する、請求項１０に記載の方法。
【請求項１２】
前記架橋剤が、エポキシド当たり１４０〜１７５の範囲内の分子量を有する、請求項１０に記載の方法。
【請求項１３】
前記架橋剤が、第１のグリシジル基、第２のグリシジル基、及び前記第１と第２のグリシジル基の間の３個又は４個のいずれかの直鎖炭素原子を含む、請求項１０に記載の方法。
【請求項１４】
前記セルロース繊維を架橋した後、前記パルプを、炉乾燥重量で９０％を超えるセルロース含有量を有する溶解グレードパルプとブレンドして、ブレンドパルプを形成することを更に含み、前記パルプを乾燥することは、前記ブレンドパルプを乾燥することを含む、請求項１に記載の方法。
【請求項１５】
前記セルロース繊維を架橋した後、且つ前記パルプを乾燥する前に、３０℃〜８０℃の範囲内の温度で、前記パルプを水で洗浄することを更に含む、請求項１に記載の方法。
【請求項１６】
前記パルプを洗浄することは、前記セルロース繊維の高エネルギー分散を更に含む、請求項１５に記載の方法。
【請求項１７】
前記セルロース繊維を架橋した後、且つ前記パルプを洗浄する前に、前記パルプがある吸着性有機ハロゲン化物（ＡＯＸ）含有量を有し、
前記パルプを洗浄することが、前記パルプの前記ＡＯＸ含有量を減少させる、請求項１５に記載の方法。
【請求項１８】
前記パルプを洗浄することが、前記パルプの前記ＡＯＸ含有量を少なくとも９０％減少させる、請求項１７に記載の方法。
【請求項１９】
パルプの水性懸濁液を用意することであって、前記パルプは、既に漂白され且つ乾燥された化学木材パルプ繊維を含むことと；
前記化学木材パルプ繊維を、２個以上のグリシダール基を有するグリシジルエーテル架橋剤を用いて架橋することであって、架橋中、パルプの前記水性懸濁液は１２％以上のコンシステンシーを有することと；
前記化学木材パルプ繊維を架橋した後、前記パルプを乾燥することと
を含む、方法。
【請求項２０】
前記化学木材パルプ繊維を架橋した後、且つ前記パルプを乾燥する前に、３０℃〜８０℃の間の温度で、前記パルプを水で洗浄することを更に含む、請求項１９に記載の方法。
【請求項２１】
前記パルプを洗浄することが、前記化学木材パルプ繊維の高エネルギー分散を更に含む、請求項２０に記載の方法。
【請求項２２】
前記化学木材パルプ繊維を架橋した後、且つ前記パルプを洗浄する前に、前記パルプがあるＡＯＸ含有量を有し、
前記パルプを洗浄することが、前記パルプの前記ＡＯＸ含有量を減少させる、請求項２０に記載の方法。
【請求項２３】
前記パルプの前記ＡＯＸ含有量が、少なくとも９０％減少する、請求項２２に記載の方法。
【請求項２４】
前記化学木材パルプ繊維を架橋することが、前記パルプが１５％以上のコンシステンシーを有する間に、前記化学木材パルプ繊維を架橋する、請求項１９に記載の方法。
【請求項２５】
前記化学木材パルプ繊維を架橋することが、前記化学木材パルプ繊維を架橋することにより、前記パルプの保水値を増加させることを含む、請求項１９に記載の方法。
【請求項２６】
２個以上のグリシダール基を有する前記グリシジルエーテル架橋剤が、第１のグリシダール基及び第２のグリシダール基、並びに前記第１と第２のグリシダール基の間の３個又は４個のいずれかの直鎖炭素原子を有する、請求項１９に記載の方法。
【請求項２７】
前記グリシジルエーテル架橋剤が、１７４〜５００の範囲内の重量平均分子量を有する、請求項１９に記載の方法。
【請求項２８】
グリシダールエーテルが、エポキシド当たり１４０〜１７５の範囲内の分子量範囲を有するポリエポキシドである、請求項１９に記載の方法。
【請求項２９】
架橋セルロース繊維を含むパルプであって、
６０センチポアズ以上の得られたカルボキシメチルセルロース粘度、
７５％以上の輝度、及び
１．１ｇ／ｇ以上の保水値
を有する、パルプ。
【請求項３０】
クラフトパルプである、請求項２９に記載のパルプ。
【請求項３１】
漂白される、請求項２９に記載のパルプ。
【請求項３２】
銅エチレンジアミンに少なくとも部分的に不溶性である、請求項２９に記載のパルプ。
【請求項３３】
前記架橋セルロース繊維の炉乾燥重量で、０．０９％以下のリグニンを更に含む、請求項２９に記載のパルプ。
【請求項３４】
前記架橋セルロース繊維の炉乾燥重量で、１０％以上のヘミセルロースを更に含む、請求項２９に記載のパルプ。
【請求項３５】
９０センチポアズ以上の得られたカルボキシメチルセルロース粘度を有する、請求項２９に記載のパルプ。
【請求項３６】
５以下の得られたカルボキシメチルセルロース色を有する、請求項２９に記載のパルプ。
【請求項３７】
２５ｎｔｕ以下の得られたカルボキシメチルセルロース濁度を有する、請求項２９に記載のパルプ。
【請求項３８】
１．４ｇ／ｇ以下の保水値を有する、請求項２９に記載のパルプ。
【請求項３９】
８８以上のＲ１８値を有する、請求項２９に記載のパルプ。
【請求項４０】
９２以下のＲ１８値を有する、請求項３９に記載のパルプ。
【請求項４１】
２００センチポアズ以上の落球式粘度を有する、請求項２９に記載のパルプ。
【請求項４２】
Ｘ線結晶解析により決定されたセルロース−ＩＩを持たない、請求項２９に記載のパルプ。
【請求項４３】
８０％以下の結晶化指数を有する、請求項２９に記載のパルプ。
【請求項４４】
７５％以下の結晶化指数を有する、請求項４３に記載のパルプ。
【請求項４５】
８０％以上の輝度を有する、請求項２９に記載のパルプ。
【請求項４６】
８８．５％以下の輝度を有する、請求項４５に記載のパルプ。
【請求項４７】
５００ｇ／ｍ２以上の坪量を有する、請求項２９に記載のパルプ。
【請求項４８】
１２００ｇ／ｍ２以下の坪量を有する、請求項４７に記載のパルプ。
【請求項４９】
０．２０ｇ／ｃｍ３以上の密度を有する、請求項２９に記載のパルプ。
【請求項５０】
７００ｍＬ以上の濾水度を有する、請求項２９に記載のパルプ。
【請求項５１】
２００ｐｐｍ以下のＡＯＸ含有量を有する、請求項２９に記載のパルプ。
【請求項５２】
１００ｐｐｍ以下のＡＯＸ含有量を有する、請求項３０に記載のパルプ。
【請求項５３】
５０ｐｐｍ以下のＡＯＸ含有量を有する、請求項３０に記載のパルプ。
【請求項５４】
２０ｐｐｍ以下のＡＯＸ含有量を有する、請求項３０に記載のパルプ。
【請求項５５】
前記架橋セルロース繊維が、２個以上のグリシジル基を有するグリシジルエーテル架橋剤に由来する架橋を含む、請求項２９に記載のパルプ。
【請求項５６】
前記架橋セルロース繊維が、１７４〜５００の範囲内の重量平均分子量を有するグリシジルエーテル架橋剤に由来する架橋を含む、請求項２９に記載のパルプ。
【請求項５７】
前記架橋セルロース繊維が、エポキシド当たり１４０〜１７５の範囲内の重量を有するグリシジルエーテル架橋剤に由来する架橋を含む、請求項２９に記載のパルプ。
【請求項５８】
前記架橋セルロース繊維が、第１のグリシジル基、第２のグリシジル基、及び前記第１と第２のグリシジル基の間の３個又は４個のいずれかの直鎖炭素原子を有するグリシジルエーテル架橋剤に由来する架橋を含む、請求項２９に記載のパルプ。
【請求項５９】
前記架橋セルロース繊維が、木材に由来する、請求項２９に記載のパルプ。
【請求項６０】
架橋セルロース繊維を含むパルプであって、
６０センチポアズ以上の得られたカルボキシメチルセルロース粘度、
７５％以上の輝度、及び
１．０ｇ／ｇ以上の保水値
を有する、パルプ。
【発明の詳細な説明】
【発明の詳細な説明】
【０００１】
関連出願の相互参照
本出願は、２０１６年２月２５日に出願された米国特許仮出願第６２／２９９，８９４号の利益を主張し、その全容が参照により本明細書に組み込まれる。参照により本明細書に組み込まれた前述の出願及び／又は任意の他の資料が本開示と矛盾する限りは、本開示を考慮に入れる。
【０００２】
技術分野
本技術は、セルロース生成物（例えば、パルプ）及びセルロース誘導体（例えば、セルロースエーテル）に関する。
【０００３】
背景技術
セルロースエーテル（例えば、カルボキシメチルセルロース、メチルセルロース、など）は、水溶液を形成し、主に、これらの溶液の粘度に応じた様々なグレードで入手可能である。より粘性の水溶液を形成する高グレードのセルロースエーテルは、粘性がより低い水溶液を形成するより低グレードのセルロースエーテルより利用価値が高い傾向がある。所与のセルロースエーテルがより粘性の水溶液を形成する能力は、重合度、及び／又はそれから所与のセルロースエーテルが生成されるセルロース前駆体の他の特性に密接に関連する。高グレードのセルロースエーテルは、溶解グレードパルプ（例えば、コットンリンターパルプ）から従来法で生成され、一方、中グレード及び低グレードのセルロースエーテルは、より低価格の木材パルプから従来法で生成される。本開示で参照されるパルプグレードは、Ｈｅｒｂｅｒｔ  Ｓｉｘｔａ、Ｈａｎｄｂｏｏｋ  ｏｆ  Ｐｕｌｐ、Ｗｉｌｅｙ−Ｖｃｈ（２００６）で更に論じられており、これはその全容が参照により本明細書に組み込まれる。大部分の木材パルプの重合度は、約１，５００を超えない。対照的に、溶解グレードパルプは、２，４００以上の重合度を有することが多い。残念ながら、溶解グレードパルプは、高価になる傾向がある。高グレードのセルロース誘導体の生成用に低価格のパルプを改変する先行技術の試みは、ほんの限られた成功を収めたのみである。したがって、この分野における更なる革新に対する必要性がある。
【０００４】
本技術の多くの態様は、図１及び図２を参照してより良く理解されるであろう。
【図面の簡単な説明】
【０００５】
【図１】本技術の一実施形態によるパルプを作製する方法を例示するフローチャートである。
【図２】本技術の別の実施形態によるパルプを作製する方法を例示するフローチャートである。
【０００６】
詳細な説明
本技術の実施形態によるパルプを作製する方法及び関連するシステム並びに組成物は、従来技術に伴う１つ又は複数の問題に、そのような問題が本明細書に明記されていても又はされていなくても、少なくとも部分的に取り組むことができる。例えば、本技術の少なくともいくつかの実施形態による方法により、低価格のパルプが、高グレードのセルロースエーテル及び／又は他のセルロース誘導体（例えば、セルロースエステル）の生成における前駆体として役立つことが可能になる。例えば、クラフトパルプは、溶解グレードパルプよりかなり安価であり且つより広く入手可能である。しかしながら、標準的クラフトパルプがセルロースエーテルの生成用に前駆体として使用されると、得られたセルロースエーテルは低グレードになる傾向がある。
【０００７】
セルロース誘導体の生成に使用されるパルプにおける望ましい特性として、高輝度及び高粘度が挙げられる。パルプにおける高輝度により、パルプから生成されるセルロース誘導体はほぼ無色又は全く無色となり得る。セルロース誘導体から作製される多くの製品（例えば、医療用布、食品、乾式壁、など）において、セルロース誘導体が製品に色を付与することは望ましくない。同様に、これらの及び他の用途において、セルロース誘導体が、依然として水に可溶性でありながら高粘度を有することは有用である傾向がある。したがって、ほぼ無色又は全く無色であり且つ高粘度を有するセルロース誘導体は、際立つ色及び低粘度を有するセルロース誘導体より高価になる傾向がある。パルプにおける高反応性により、パルプをセルロース誘導体に変換するために使用される官能基化反応（例えば、エーテル化）の効率が増加する。パルプの反応性は、パルプ中のセルロース繊維の表面が、その表面に官能基化剤が分布している水分子と接触する程度に密接に関連する。セルロース繊維の表面と水分子との接触が大きくなるにつれて、パルプが水を保持する程度もまた増加する。したがって、より高い保水値を有するパルプは、より高い反応性を有するパルプでもある傾向がある。
【０００８】
いくつかの従来プロセスは、高粘度の水溶液を形成するセルロースエーテルを生成するクラフトパルプの能力を増加させることに、ある程度成功を収めてきた。残念ながら、これらの従来プロセスは、常に、セルロースエーテルにおける他の望ましい特性を犠牲にして且つ／又はプロセス収率を犠牲にして、その成功を収めてきた。例えば、いくつかの従来プロセスは、クラフトプロセス中の漂白を減少させるか又は省くことを含む。これらのプロセスから得られたパルプは、高リグニン含有量、及び対応して低輝度を有する傾向がある。このため、これらのパルプから生成されるセルロースエーテルにおける望ましくない色に至る。別の例として、いくつかの従来プロセスは、クラフトパルプからのヘミセルロース除去を増加することを含む。しかしながら、これらのプロセスは、ヘミセルロースが与える嵩が除去されることに起因して、低収率を有する。その上、これらのプロセスから得られるパルプは、セルロース−Ｉからセルロース−ＩＩへの構成要素セルロースの変換に起因して、低い反応性を有する傾向がある。従来の架橋反応もまた、典型的には、パルプの保水値（及び反応性）を減少させる。低輝度、低収率、及び／又は低反応性を許してさえも、低価格のパルプを改変する従来プロセスは、高粘度の溶解グレードエーテルパルプから生成されるセルロース誘導体の粘度と同じくらいの高粘度を有する水溶液を形成するセルロースエーテルを生成するのに好適なパルプを生成することは、依然としてできていない。
【０００９】
本技術の少なくともいくつかの実施形態による方法は、比較的高いコンシステンシー（例えば、１２％以上のコンシステンシー）のパルプを架橋することを含む。これらの方法は、パルプの保水値を増加させるために選択された架橋剤を用いて、パルプを架橋することを更に含み得る。この目的に十分に適した架橋剤として、例えば、２個以上のグリシジル基及びエポキシド当たり１４０〜１７５の範囲内の分子量を有するグリシジルエーテル架橋剤が挙げられる。比較的高いコンシステンシーのパルプの架橋及びこの種の架橋剤の使用により、低価格のパルプ（例えば、クラフトパルプ）が、輝度、収率、反応性、及び／又は他の望ましいパルプ特性の関連性のある減少をほとんど伴わないか又は全く伴わず、高グレードのセルロース誘導体の生成に好適となることが、驚いたことに見出された。
【００１０】
従来の非架橋クラフトパルプは、亜硫酸パルプ（すなわち、主に亜硫酸塩を使用して木材からリグニンを抽出することにより作製されるパルプ）などの他の化学パルプより低い反応性を有する傾向がある。しかしながら、本技術の少なくともいくつかの実施形態では、架橋クラフトパルプは比較的高い反応性を有する。単に理論として且つそのような理論に限定されることは望まないが、これはセルロース鎖間に均一に追加空間を加える架橋の存在に起因し得る。より長鎖の架橋剤（例えば、ポリグリシジルエーテル）は、同様の架橋条件下で、より短鎖の架橋剤（例えば、１，３−ジクロロ−２−ヒドロキシプロパノール（ＤＣＰ））より高い反応性を有する架橋パルプを生成し得る。より長鎖の架橋剤を用いて架橋されたパルプは、出発材パルプの結晶化指数より低く、且つ溶解グレードの亜硫酸木材パルプ及びコットンリンターパルプの結晶化指数より更に低い結晶化指数を有し得る。高粘度のエーテル用途のために、亜硫酸パルプの代わりにクラフトパルプを架橋することは、クラフトが亜硫酸パルプ化プロセスより有力なパルプ化プロセスであり、より高い収率（より高いヘミセルロース含有量）を有し、より低価格であり且つ環境をより配慮しているため、少なくともいくつかの場合に有利であり得る。
【００１１】
従来のクラフト加工では、パルプは比較的低いコンシステンシー（例えば、１０％以下のコンシステンシー）に維持される。パルプのコンシステンシーが増加するにつれて、パイプを通してパルプを流動させ且つパルプを混合することがより困難となる。したがって、高グレードのセルロース誘導体の生成の可能性を増加させるためにクラフトパルプを改変する従来プロセスにおけるいかなる架橋もまた、比較的低いコンシステンシーで実行される。本技術の少なくともいくつかの実施形態と関連性がある驚くべき発見の１つは、架橋中にパルプのコンシステンシーを増加させると、架橋パルプの保水値が増加し得ることである。本技術の少なくともいくつかの実施形態と関連性があるこの発見及び／又は他の発見により、高グレードのセルロース誘導体の生成における高価な溶解グレードパルプの真の代替物及び／又は好適な増量材であるクラフトパルプを生成することが最終的に可能となる。
【００１２】
本技術のいくつかの実施形態による、パルプを作製する方法及び関連するシステム並びに組成物の具体的な詳細を、図１及び図２を参照して本明細書に記載する。方法及び関連するシステム並びに組成物は、主に又は完全にセルロース誘導体の生成用にクラフトパルプを改変する文脈において本明細書に開示され得るけれども、本明細書に開示されるものに加えて他の文脈が本技術の範囲内である。例えば、記載された方法、システム、及び組成物の好適な特色は、亜硫酸パルプの文脈において、又は溶解グレードパルプの文脈においてさえ実行され得る。別の例として、記載された方法、システム、及び組成物の好適な特色は、特製の紙製品の製造などの、セルロース誘導体の生成以外の使用のために、クラフトパルプ又は他のパルプを改変する文脈において実行され得る。
【００１３】
一般に、本明細書に開示されるものに加えた他の方法、システム、及び組成物は、本技術の範囲内であることを理解されたい。例えば、本技術の実施形態による方法、システム、及び組成物は、本明細書に開示されるものとは異なる及び／又は付加的な操作、成分、相対的構成などを有し得る。その上、当業者は、本技術の実施形態による方法、システム、及び組成物は、本技術から逸脱することなく、本明細書に開示される特定の操作、成分、相対的配置などを伴わなくてもよいことを理解するであろう。
【００１４】
試験方法及び頭字語
ＡＯＸ：ＥＰＡ法１６５０Ａにより決定される吸着性有機ハロゲン化物。
【００１５】
灰分：ＴＡＰＰＩ  Ｔ  ２１１  ｏｍ−０７により決定される。
ＡＳＴＭ：米国材料試験協会。
【００１６】
輝度：ＴＡＰＰＩ  Ｔ  ５２５  ｏｍ−１２により決定される。
毛細管粘度：ＴＡＰＰＩ  Ｔ  ２３０  ｏｍ−９９により決定される。
【００１７】
カルボキシル含有量：ＴＡＰＰＩ  Ｔ  ２３７  ｏｍ−０８により決定される。
遠心分離容量：米国特許第８，０３９，６８３号に開示される対応する方法により決定され、その全容が参照により本明細書に組み込まれる。
【００１８】
ＣＭＣ：カルボキシメチルセルロース。
粗度：米国特許第６，６８５，８５６号に開示される対応する方法により決定され、その全容が参照により本明細書に組み込まれる。
【００１９】
結晶化指数：Ｌｉｏｎｅｔｔｏら、「Ｍｏｎｉｔｏｒｉｎｇ  Ｗｏｏｄ  Ｄｅｇｒａｄａｔｉｏｎ  ｄｕｒｉｎｇ  Ｗｅａｔｈｅｒｉｎｇ  ｂｙ  Ｃｅｌｌｕｌｏｓｅ  Ｃｒｙｓｔａｌｌｉｎｉｔｙ」、Ｍａｔｅｒｉａｌｓ、５、１９１０〜１９２２（２０１２）の対応する方法により決定され、その全容が参照により本明細書に組み込まれる。
【００２０】
Ｃｕｅｎ溶解度：ＴＡＰＰＩ  Ｔ  ２５４  ｃｍ−００の条件下における銅エチレンジアミン中の溶解度。
【００２１】
カール指数：米国特許第６，６８５，８５６号に開示される対応する方法により決定され、その全容が参照により本明細書に組み込まれる。
【００２２】
重合度：ＡＳＴＭ−Ｄ１７９５−９６により測定されるセルロース分子中のＤ−グルコースモノマー数。平均重合度は、セルロースポリマー集団中のセルロースポリマー当たりのＤ−グルコース分子の平均数を表す。
【００２３】
置換度（ＤＳ）：ＡＳＴＭ  Ｄ  １４３９−０３により決定される。
ＤＷＰ：溶解木材パルプ。
【００２４】
落球式（ＦＢ）粘度：ＴＡＰＰＩ  Ｔ  ２５４  ｃｍ−００により決定される。
濾水度：ＴＡＰＰＩ  Ｔ  ２２７  ｏｍ−０４により決定されるカナダ標準濾水度。
【００２５】
自由膨潤：米国特許第８，０３９，６８３号に開示される対応する方法により決定され、その全容が参照により本明細書に組み込まれる。
【００２６】
ヘミセルロース含有量：その全容が参照により本明細書に組み込まれる、米国特許第７，５４１，３９６号の実施例６及び７に記載される方法により決定されるマンナン及びキシランの合計含有量。本試験は、Ｄｉｏｎｅｘイオンクロマトグラフィーによる分析を用いてＴＡＰＰＩ  Ｔ  ２４９  ｃｍ００を基準とする。
【００２７】
ＨＰＬＣ：高速液体クロマトグラフィー。
固有粘度（ＩＶ）：ＡＳＴＭ  Ｄ１７９５−９６により決定される。
【００２８】
ＩＳＯ：国際標準化機構。
カッパー価：ＩＳＯ  ３０２：２００４により決定される。
【００２９】
キンク角度：米国特許第６，６８５，８５６号に開示される対応する方法により決定され、その全容が参照により本明細書に組み込まれる。
【００３０】
キンク指数：米国特許第６，６８５，８５６号に開示される対応する方法により決定され、その全容が参照により本明細書に組み込まれる。
【００３１】
リグニン含有量：その全容が参照により本明細書に組み込まれる、米国特許第７，５４１，３９６号の実施例６及び７に記載される方法により決定される。
【００３２】
ＭＣＡ：モノクロロ酢酸。
ＮＣＡＳＩ：空気及び蒸気振興評議会（Ｎａｔｉｏｎａｌ  Ｃｏｕｎｃｉｌ  ｆｏｒ  Ａｉｒ  ａｎｄ  Ｓｔｒｅａｍ  Ｉｍｐｒｏｖｅｍｅｎｔ）。
【００３３】
炉乾燥（ＯＤ）：７重量％以下の湿分まで乾燥される。
Ｒ１８：ＴＡＰＰＩ  Ｔ  ２３５  ｃｍ−００により測定される。
【００３４】
得られたＣＭＣ粘度：以下の得られたＣＭＣ試験法により、得られたＣＭＣの０．５％溶液の粘度を表す。
【００３５】
得られたＣＭＣ色：以下の得られたＣＭＣ試験法を参照されたい。
得られたＣＭＣ濁度：以下の得られたＣＭＣ試験法を参照されたい。
【００３６】
ＴＡＰＰＩ：パルプ製紙業界技術協会。
遷移金属含有量：ＥＰＡ  ＳＷ−８５６法３０５０、２００．８により決定される。
【００３７】
ＵＳ  ＥＰＡ：米国環境保護庁。
保水値（ＷＲＶ）：ＴＡＰＰＩ  Ｔ  ＵＭ２５６Ｍ（２０１１）により決定される。
【００３８】
湿潤嵩：米国特許第８，７２２，７９７号に開示される対応する方法により決定され、その全容が参照により本明細書に組み込まれる。
【００３９】
ＷＰＥ：エポキシド当たりの重量。
得られたＣＭＣ試験法
本開示の全体にわたり、パルプの特性は、「得られたＣＭＣ」特性の点から特徴付けられ得る。これらは、パルプを使用して生成され得るＣＭＣの特性であり、ＣＭＣはセルロース誘導体の代表例として役立っている。ＣＭＣは、本技術の実施形態によるパルプが使用されて生成され得る唯一のセルロース誘導体ではないことを理解されたい。本明細書に記載される所与のパルプの得られたＣＭＣ特性は、以下の手順により決定される。本手順に関する付加的な詳細は、Ｎｅｖｅｌｌ  Ｔ．Ｐ．及びＺｅｒｏｎｉａｎ  Ｓ．、Ｃｅｌｌｕｌｏｓｅ  Ｃｈｅｍｉｓｔｒｙ  ａｎｄ  ｉｔｓ  Ａｐｐｌｉｃａｔｉｏｎｓ、Ｃｈａｐｔｅｒ  １５−Ｃｅｌｌｕｌｏｓｅ  Ｅｔｈｅｒｓ（１９８５）に見出すことができ、これはその全容が参照により本明細書に組み込まれる。
【００４０】
最初に、パルプの置換度を決定する。パルプの置換度が少なくとも１．０である場合、下記に規定するように進行する。パルプの置換度が１．０以下である場合、下記に規定するように進行するが、６．４ｍＬ（８．０ｍＬの代わりに）の３０％ＮａＯＨ溶液及び２．９ｇ（３．６ｇの代わりに）のＭＣＡを使用する。８０ｍＬのイソプロパノール中の３ｇの（繊維化された）パルプの（炉乾燥）試料をスラリー化する。８．０ｍＬの３０％ＮａＯＨ溶液を３分間にわたり添加する。２０℃で１時間、懸濁液を撹拌する。３．６ｇのＭＣＡ（２３．６ｇのＭＣＡ／１００ｍＬのイソプロパノールの１５．２ｍＬ溶液として）を３分間にわたり添加する。温度を５５℃まで２５分で上昇させ、３．５時間撹拌し続ける。得られた繊維状ＣＭＣを排出し、７０％エタノールを用いて洗浄する。酢酸を用いて試料を中性（ｐＨ７．０）にして、次に濾過する。７０％エタノールを用いて濾過ケーキを２０℃で再度洗浄し、濾過する。７０％エタノールを用いて２０℃で更に１回洗浄し、次に１００％変性エタノールを用いて２０℃で更に３回洗浄して、洗浄及び濾過を繰り返す。試料を固形分７０〜８５％まで空気乾燥し、得られたＣＭＣを形成する。得られたＣＭＣの０．５％溶液を、Ｂｒｏｏｋｆｉｅｌｄ粘度計を用いてスピンドル２及び５０ＲＰＭを２０℃で使用して、ＡＳＴＭ法Ｄ２１９６−９９に準拠して試験を行い、得られたＣＭＣ粘度を決定する。得られたＣＭＣの０．５％溶液を、ＵＳ  ＥＰＡ法１８０．１により試験を行い、得られたＣＭＣ濁度を決定し、且つ得られたＣＭＣの０．０１３％溶液を、ＮＣＡＳＩ法ＴＢ２５３により試験を行い、得られたＣＭＣ色を決定する。
【００４１】
出発物質
本技術の実施形態によるパルプを作製する好適な出発物質の例として、木材及び再生紙が挙げられる。少なくともいくつかの実施形態では、出発物質は乾燥させていない。少なくともいくつかの実施形態では、出発物質は乾燥させる。木材パルプ製造業において、樹木は従来法で硬材又は軟材のいずれかとして分類される。出発物質として使用されるパルプは、軟材又は硬材の樹種に由来し得る。好適な軟材樹種の例として、モミ（例えば、ベイマツ及びバルサムモミ）、マツ（例えば、ストローブマツ及びタエダマツ）、トウヒ（例えば、カナダトウヒ）、カラマツ（例えば、アメリカカラマツ）、ヒマラヤスギ属、並びにベイツガ（例えば、カナダツガ及びアメリカツガ）が挙げられる。好適な硬材種の例として、アカシア、ハンノキ（例えば、レッドアルダー及びヨーロッパハンノキ）、ヤマナラシ（例えば、アメリカヤマナラシ）、ブナ、カバノキ、オーク（例えば、ホワイトオーク）、ゴムの木（例えば、ユーカリ樹及びモミジバフウ）、ポプラ（例えば、バルサムポプラ、イースタンポプラ、ブラックコットンウッド、及びハンテンボク）、グメリナ及びカエデ（例えば、サトウカエデ、ベニカエデ、ウラジロサトウカエデ、及びオオバカエデ）が挙げられる。
【００４２】
軟材又は硬材の種からの木材は、一般に、セルロース、ヘミセルロース、及びリグニンの３種の主要成分を含む。セルロースは、植物の木質構造の約５０％を構成し、Ｄ−グルコースモノマーの非分岐ポリマーである。個々のセルロースポリマー鎖は、結び付いてより密集した細毛繊維を形成し、それは次々に結び付いて束に配置された細繊維を形成する。その束は、光学顕微鏡又は走査電子顕微鏡下で高倍率において見ると、植物細胞壁の成分として視認できる繊維を形成している。セルロースは、広範囲の分子内及び分子間の水素結合の結果として、高度に結晶性である。ヘミセルロースは、木材中のセルロースと関連性がある、キシラン及びマンナンなどの低分子量の炭水化物ポリマーの不均一群である。ヘミセルロースは、直鎖ポリマーであるセルロースと対照的に、非晶質の分岐ポリマーである。リグニンは、複合芳香族ポリマーであり、木材の約２０％〜４０％を構成し、この場合、非晶質ポリマーとして存在する。
【００４３】
未乾燥パルプの使用及び改変クラフトプロセス
上述のように、いくつかの実施形態は、本開示によるパルプの生成用に、出発物質としての未乾燥パルプの使用を含む。大部分のパルプ製造機では、化学パルプ化プロセス（クラフトプロセスなど）により生成されるパルプは、続いて漂白プロセスにより、パルプを更に脱リグニン化且つ白色化する。漂白パルプは、次に出荷用に脱水且つ乾燥される。未乾燥パルプが使用される実施形態は、改変クラフトプロセスを含み得、そこでクラフトパルプ化により生成されるパルプは、次に乾燥前に架橋剤で処理され、架橋パルプを生成する。例えば、パルプは、２回の漂白段階の間、又は選択された漂白段階中若しくはその後などの、漂白プロセス中に架橋剤で処理され得る。この手法は、架橋工程が製造機で利用される標準クラフトプロセスに選択的に組み込まれ得、変動製造能力を可能にするという点で有利であり得る。その上、本開示によるパルプの生成に好適な架橋剤は水性媒体を一般に必要とし、それは漂白プロセス中に提供される。
【００４４】
改変クラフトプロセスの例示としての例は、図１と関連して以下に記載される。
一般に、クラフト加工は、セルロース供給原料（例えば、木材チップ）を、昇温且つ昇圧時に、蒸煮用化学物質（例えば、硫化ナトリウム及び水酸化ナトリウム）の水溶液である白液中で、化学的に蒸解することを含む。蒸煮用化学物質は、供給原料内のセルロース繊維を互いに結び付けているリグニンを溶解する。この化学的蒸解が完了すると、パルプは「送風タンク」として知られる大気タンクに移送される。送風タンクの内容物は、次にパルプ洗浄機に送られ、使用済みの蒸煮用化学物質がパルプから分離される。パルプは、次に様々な段階の洗浄及び漂白を通して進行し、その後、圧縮され且つ乾燥され最終生成物となる。
【００４５】
クラフトプロセスは、蒸煮用化学物質及び熱を回収するように設計されている。例えば、使用済みの蒸解用化学物質及びパルプ洗浄水は組み合わせられ得、多重効用型蒸発器システム中で固形分約５５％まで濃縮された希黒液を形成する。黒液は、次に、直接接触式蒸発器中で黒液を回収炉からの排煙ガスと接触させることにより、又は間接接触式濃縮器中で、固形分６５％まで更に濃縮され得る。濃黒液は、次に回収炉中で燃焼され得る。黒液中に溶解している有機物の燃焼により、プロセス蒸気を生み出すための且つ硫酸ナトリウムを硫化ナトリウムに変換するための熱が提供され得る。黒液中に存在する無機化学物質は、炉の底部で溶融した溶融物として収集され得る。溶融物は、水に溶解して緑液を形成し得、次にこれは苛性化タンクに移送され得、そこで生石灰（酸化カルシウム）が添加され、蒸解釜システムに戻すために、溶液を変換して白液に戻すことができる。苛性化タンクからの石灰泥沈殿物は、石灰キルン中でか焼され、生石灰を再生することができる。
【００４６】
図１は、本技術の一実施形態によるパルプを作製する実施例方法１００を例示するフローチャートである。例示的実施形態では、方法１００は、クラフトプロセスを基準とする。他の実施形態では、方法１００に対応する方法は、他の好適なプロセスを基準とし得る。図１を参照すると、方法１００は、パルプ化プロセス１０２及びパルプ化後プロセス１０４を含み得る。パルプ化プロセス１０２内で、方法１００は、チップを投入すること（ブロック１０６）及びチップを事前蒸気処理すること（ブロック１０８）を含み得る。大気圧における蒸気は、チップを事前加熱し且つ空気を追い出して液剤浸透を高めるために使用され得る。事前蒸気処理の後、方法１００は、化学物質（例えば、ＮａＯＨ、Ｎａ２Ｓ、及び／又は他の好適な化学物質）をチップに添加すること（ブロック１１０）を含み得る。例えば、化学物質は、蒸煮用液剤として添加され得る。次に、木材チップ及び蒸煮用液剤は蒸解釜内に注入され得る。蒸解釜内で、蒸煮用液剤は木材チップに含浸すること（ブロック１１２）が可能であり得る。蒸煮用液剤の良好な浸透により、木材チップの均一な蒸煮を促進することができる。
【００４７】
含浸後、方法１００は、木材チップ及び蒸煮用液剤を、並流（ブロック１１４）及び逆流（ブロック１１６）の液剤接触で蒸煮することを含み得る。いずれの操作においても、蒸煮用液剤及びチップには熱がもたらされ得る。次に、洗浄液剤は、蒸煮パルプに逆流して流動するように、蒸解釜の底部に導入され得る（ブロック１１８）。蒸煮は、パルプが冷却洗浄液剤と合わせられると終了し得る。蒸解釜洗浄後、蒸解釜の内容物は、送風され得る（ブロック１２０）。蒸解釜送風は、木材及び液剤を大気圧で放出することを含み得る。放出は、繊維分離を起こすのに十分な量の力を用いて起こり得る。所望ならば、送風タンクには、操作費用を減少させるために熱回収装置を装備することができる。最終的に、パルプは、パルプからの黒液の分離のために送風タンクから外部パルプ洗浄機へ送られ得る（ブロック１２２）。
【００４８】
パルプ化プロセス１０２に続いて、パルプは漂白され得、且つパルプ内のセルロース繊維は架橋され得る。標準クラフトプロセスでは、漂白は架橋を伴わず行われる。漂白は、典型的には、パルプのヘミセルロース含有量の実質的な減少を起こさない。代わりに、漂白は、パルプ繊維の長さ及び粘度の付随する減少を伴い、残留リグニンの更なる除去を含む。漂白中に、パルプは、漂白設備における種々の段階で、様々な化学物質で処理され得る。その段階は、従来設計の容器又は塔内で実行され得る。漂白は、典型的には、種々の漂白剤（例えば、酸素、二酸化塩素、など）を用いた１つ又は複数の漂白段階、抽出段階、他の処理段階、などの一連の操作として行われる。漂白段は、その段中に実施される操作順序の点から確認され得る。例えば、漂白段の一例はＯ−Ｄ−Ｅ−Ｄである。そのような漂白段は、酸素漂白段階（「Ｏ段階」）、続いて第１の二酸化塩素漂白段階（「Ｄ段階」）、続いて抽出段階（過酸化物（「Ｐ」）及び／又は酸素（「Ｏ」）などの漂白化学物質がリグニン除去のために苛性物と混合される、「Ｅ段階」又は「ＥＯＰ段階」）、並びに第２のＤ段階を含む。漂白プロセスのいくつかの付加的な例は、米国特許第６，３３１，３５４号、及び同第６，６０５，３５０号に記載されており、これらはその全容が参照により本明細書に組み込まれる。
【００４９】
パルプ化後プロセス１０４は、酸素を用いてパルプを第１に漂白すること（ブロック１２４）を含み得る。酸素を用いたパルプの漂白は、リグニン除去に関して、二酸化塩素を用いたパルプ漂白ほど特異的ではない傾向がある。酸素漂白は、酸素反応器中で加圧下で行われ得る。好適な酸素反応器及び関連する酸素漂白プロセスは、米国特許第４，２９５，９２５号、同第４，２９５，９２６号、同第４，２９８，４２６号、及び同第４，２９５，９２７号に記載されており、これらはその全容が参照により本明細書に組み込まれる。パルプに添加される酸素量は、パルプの１トン当たり５０〜８０ポンドの範囲内であり得る。酸素漂白中の温度は、１００℃〜１４０℃の範囲内であり得る。
【００５０】
パルプの酸素漂白後、方法１００は、パルプ内のセルロース繊維を架橋すること（ブロック１２６）を含み得る。少なくともいくつかの場合には、これは、パルプに架橋剤を添加し、且つパルプを更に加工する前に架橋反応が起きることを可能にすることを含む。架橋剤は、比較的強い架橋（例えば、エステル又はイオン性架橋の代わりにエーテル架橋）を形成するように選択され得る。例えば、セルロース誘導体を形成するために使用される官能基化反応（例えば、エーテル化）により架橋が分断されることがあまりないように、比較的強い架橋が、弱い架橋より好ましくあり得る。架橋剤は、パルプに対して、２：１００以上、３：１００以上、５：１００以上、又は別の好適な下限閾値以上の重量比で添加され得る。上限閾値は、パルプからの得られたＣＭＣが水に不溶性になることを起こすことなく使用され得る架橋剤の最大量であり得る。少なくともいくつかの場合には、触媒（例えば、ＮａＯＨ、テトラフルオロホウ酸亜鉛、Ｚｎ（ＢＦ４）２）が、架橋中に存在する。付加的に又は代替的に、界面活性剤が、架橋剤の分散及び浸透を促進するためなどで、架橋中に存在し得る。界面活性剤は、疎水性架橋剤と関連して特に有用であり得る。
【００５１】
好適な架橋剤として、２個以上のグリシジル基を有するグリシジルエーテルなどのエーテルが挙げられる。例えば、架橋剤は、第１のグリシジル基、第２のグリシジル基、及び第１と第２のグリシジル基の間に３個又は４個のいずれかの直鎖炭素原子を含み得る。付加的に又は代替的に、架橋剤は、５００以下（例えば、１７４〜５００の範囲内）の重量平均分子量を有し得る。更に、架橋剤がエポキシドである時、架橋剤は、エポキシド当たり１７５以下（例えば、１４０〜１７５の範囲内）の重量を有し得る。架橋剤は、２５℃で５００ｃＰ以下の粘度を有し得る。少なくともいくつかの実施形態では、架橋剤は、水に少なくとも部分的に不溶性である。この特性は、例えば、架橋反応中に架橋剤とセルロース繊維との接触を増加させるために有用であり得る。好適な架橋剤の特定の例として、数ある中でも、トリメチロールエタントリグリシジルエーテル、１，４−ブタンジオールジグリシジルエーテル、グリセリンジグリシダールエーテル、ネオペンチルグリコールジグリシジルエーテル、グリセリンポリグリシジルエーテル、グリセリントリグリシジルエーテル、エチレングリコールジグリシジルエーテル、及びトリメチロールプロパントリグリシジエーテルが挙げられる。
【００５２】
架橋中に、パルプは、５０℃〜８５℃の範囲内の温度を有し得る。更に、パルプは、９〜１４の範囲内のｐＨを有し得る。既に論じたように、パルプのコンシステンシーが比較的高い間の、架橋は、高グレードのセルロース誘導体を生成するパルプの能力を増加させるのに有用であり得る。架橋の全て又は一部（例えば、時間により少なくとも５０％）の間のパルプのコンシステンシーは、少なくとも１２％（例えば、１２％〜３０％の範囲内）又は少なくとも１５％（例えば、１５％〜３０％の範囲内）であり得る。例えば、パルプのコンシステンシーは、架橋前に（例えば、水を押し出すことにより）増加し得る。架橋後に更なるパルプ加工が行われると、パルプのコンシステンシーは、架橋後に（例えば、水を添加することにより）減少し得る。比較的高いコンシステンシー及び／又は他の要因に起因して、架橋は、パルプの反応性（保水値により測定）及び耐アルカリ性（Ｒ１８により測定）を増加させ得る。対照的に、従来の架橋プロセスは、少なくとも典型的には、これらの望ましい特性のうちの一方又は両方を減少させるか又は影響を与えない。
【００５３】
本技術の実施形態による架橋パルプは、高グレードのセルロース誘導体を生成するパルプの能力を増加させるために、他の技術と組み合わせて使用され得る。例えば、パルプ化プロセス１０２中で上述した蒸煮は、比較的穏やかであり得る。比較的穏やかな蒸煮を用いると、パルプから除去され得るリグニンは、その他の場合より少ない。穏やかな蒸煮後、パルプは２５〜３５のカッパー価を有し得、著しい残留リグニンの存在を示している。別の例として、パルプ化後プロセス１０４中で以下に記載の漂白及び抽出は、比較的穏やかであり得る。強苛性抽出及び前加水分解を加えることによるクラフトプロセスの改変と異なり、クラフトプロセスに対する前述の改変は、高グレードのセルロース誘導体を生成するクラフトパルプの能力を、輝度、収率、及び／又は反応性を過度に損なうことなく増加的に改善することができる。
【００５４】
パルプ内のセルロース繊維を架橋した後、方法１００は、１回目に二酸化塩素を用いてパルプを漂白することを含み得る（ブロック１２８）。二酸化塩素漂白は、リグニン除去に関して酸素漂白より選択的である傾向がある。パルプに添加される二酸化塩素の量は、パルプの１トン当たり２０〜３０ポンドの範囲内であり得る。第１の二酸化塩素漂白中の温度は、５０℃〜８５℃の範囲内であり得る。パルプを最初に二酸化塩素漂白した後、方法１００は、パルプからリグニンを除去するために抽出（ブロック１３０）を含み得る。抽出は、過酸化水素又は別の好適な苛性物をパルプに添加することを含み得る。パルプに添加される過酸化水素の量は、パルプの１トン当たり２０〜１００ポンドの範囲内であり得る。抽出中の温度は、７５℃〜９５℃の範囲内であり得る。ヘミセルロース除去のための強苛性抽出と対照的に、リグニン除去用の抽出は、比較的穏やかであり得る。例えば、抽出は、セルロース繊維の結晶構造を変化させない抽出であり得る。
【００５５】
再び図１を参照すると、抽出後、方法１００は、２回目に二酸化塩素を用いてパルプを漂白すること（ブロック１３２）を含み得る。パルプに添加される二酸化塩素の量は、パルプの１トン当たり１０〜３０ポンドの範囲内であり得る。第２の二酸化塩素漂白中の温度は、６０℃〜９０℃の範囲内であり得る。方法１００は、図１で特に確認された操作以外の付加的操作を更に含み得る。例えば、パルプ化後プロセス１０４における操作のいずれかの後に、方法１００は、パルプを洗浄することを含み得る。これは、例えば、キャリーオーバを除去して、パルプコンシステンシーなどを増加させるのに有用であり得る。
【００５６】
例えば、洗浄操作は、パルプの酸素漂白後に、且つパルプの架橋前に、パルプコンシステンシーを増加させるために使用され得る。パルプの架橋後の洗浄操作は、キャリーオーバを減少させるか又は除去することができる。キャリーオーバの一例は、吸着性有機ハロゲン化物又はハロゲン化化合物であり、これは典型的には、ＡＯＸと表され、ＡＯＸレベルのＡＯＸ含有量として、通例、百万分率（ｐｐｍ）で表現される。このような有機ハロゲンは、たとえ塩素元素を含まない無塩素漂白プロセスが使用されたとしても、パルプ生成中に様々な反応物及び添加剤によるか又はそれらと共に導入され得る。例えば、既に論じた架橋剤は、そのような有機ハロゲンの供給源であり得る。いくつかの架橋試薬は、それらのそれぞれの合成プロセスからの反応中間体を含有し得る。これらの反応中間体は、効果的な架橋剤ではないことが多く、パルプ繊維が架橋試薬に曝露される架橋プロセス中に中間体はパルプ繊維と共に存在し、それにより有機ハロゲンを架橋パルプに導入する。ＡＯＸ含有量は、一般に、好適なセルロースエーテルを生成するパルプの能力に悪影響を与えるほど十分に高くはないけれども、加工からの廃水中のＡＯＸ及び他のキャリーオーバ物質に関する特定の取扱要件は費用を増大させることがある。したがって、架橋パルプ中のＡＯＸレベル及び他のキャリーオーバ物質の含有量を、溶解グレードの市場パルプと通常は関連性があるレベルまでなどに減少させることが望ましいことであり得る。
【００５７】
洗浄操作は、一般に水を用いて行われるが、任意の好適な洗浄試薬を使用してもよい。架橋パルプ中のＡＯＸ含有量は、より低温と比較して、より高温において水を用いて洗浄することによって、より効果的に減少し得る。理論に束縛されることは望まないが、これは、本明細書で論じられる架橋剤及びそれらの予期される中間体の水溶解度の低さに関連し、より高温における洗浄は、パルプからのそれらの除去及びそれらと関連性がある有機ハロゲンの除去を高めると考えられる。したがって、いくつかの方法は、残留架橋剤を除去するために、３０℃〜８０℃の間の温度で、水で架橋パルプ繊維を洗浄することを含む。洗浄操作は、繊維の高エネルギー分散（例えば、Ｗａｒｉｎｇブレンド装置又は同様のミキサー中での崩壊）を任意選択で含むか又は伴ってもよく、これは、残留架橋剤とパルプ繊維の間の付加的な反応を促進し、架橋剤の存在と関連性があるＡＯＸ含有量もまた減少させると考えられる。このやり方で洗浄された架橋パルプは、このやり方で洗浄されていない架橋パルプと比較して、ＡＯＸ含有量の著しい減少（例えば、９０％まで、９５％まで、又は９７％までさえ）を呈し得る。いくつかの実施形態では、洗浄前のパルプは、１０００ｐｐｍまで又はそれを超えるＡＯＸ含有量を呈し得、一方、洗浄後のパルプのＡＯＸ含有量は、２００ｐｐｍ以下、例えば、１００ｐｐｍ以下、５０ｐｐｍ以下、２０ｐｐｍ以下などであり得る。
【００５８】
方法１００で例示された実施形態における架橋は、酸素漂白後及び二酸化塩素漂白前に行われるけれども、他の実施形態では、架橋は以下に記載のパルプ化後プロセス１０４の対応する別の時点で行われ得る。漂白及び抽出操作はまた、他の実施形態では再配置されるか又は取り除かれてもよい。「Ｘ」が架橋操作と定義される場合、本技術のいくつかの実施形態によるパルプ化後方法は：非常に多くの他の好適な変形の中でも、Ｏ−Ｘ−Ｄ−Ｅ−Ｄ（図１）、Ｏ−Ｄ−Ｘ−Ｅ−Ｄ、Ｏ−Ｄ−Ｅ−Ｘ、Ｏ−Ｄ−Ｅ−Ｘ−Ｄ、Ｏ−Ｄ−Ｅ−Ｄ−Ｘ、Ｄ−Ｘ−Ｅ−Ｄ−Ｅ−Ｄ、Ｄ−Ｅ−Ｘ−Ｄ−Ｅ−Ｄ、Ｄ−Ｅ−Ｄ−Ｘ−Ｅ−Ｄ、Ｄ−Ｅ−Ｄ−Ｅ−Ｘ−Ｄ、Ｄ−Ｅ−Ｄ−Ｅ−Ｄ−Ｘ、Ｄ−Ｘ−Ｅ−Ｅ−Ｄ、Ｄ−Ｅ−Ｘ−Ｅ−Ｄ、Ｄ−Ｅ−Ｅ−Ｘ−Ｄ、又はＤ−Ｅ−Ｅ−Ｄ−Ｘと特徴付けられ得る。更に、架橋は、酸素漂白、二酸化塩素漂白、及び／又は抽出中に行われ得る。したがって、本技術の更にいくつかの実施形態によるパルプ化後方法は：非常に多くの他の好適な変形の中でも、Ｏ／Ｘ−Ｄ−Ｅ−Ｄ、Ｏ−Ｄ／Ｘ−Ｅ−Ｄ、Ｏ−Ｄ−Ｅ／Ｘ−Ｄ、Ｏ−Ｄ−Ｅ／Ｘ、Ｏ−Ｄ−Ｅ−Ｄ／Ｘ、Ｄ／Ｘ−Ｅ−Ｄ−Ｅ−Ｄ、Ｄ−Ｅ／Ｘ−Ｄ−Ｅ−Ｄ、Ｄ−Ｅ−Ｄ／Ｘ−Ｅ−Ｄ、Ｄ−Ｅ−Ｄ−Ｅ／Ｘ−Ｄ、Ｄ−Ｅ−Ｄ−Ｅ−Ｄ／Ｘ、Ｄ／Ｘ−Ｅ−Ｅ−Ｄ、Ｄ−Ｅ／Ｘ−Ｅ−Ｄ、Ｄ−Ｅ−Ｅ／Ｘ−Ｄ、Ｄ−Ｅ−Ｅ−Ｄ／Ｘと特徴付けられ得る。
【００５９】
漂白プロセス１０４の後、方法１００は、パルプを使用、販売、及び／又は輸送用に加工すること（ブロック１３４）を含み得る。例えば、パルプは、使用、販売、及び／又は輸送用に、更に洗浄、乾燥（例えば、フラッシュ乾燥）、圧縮、コンテナ詰めされ、且つ／又はそうでない場合は、パルプは好適な形態（例えば、シート、ベール、ロール、など）に加工され得る。パルプは、５００〜１２００ｇ／ｍ２の坪量及び／又は０．２〜０．９ｇ／ｃｍ３の密度を有し得る。
【００６０】
乾燥パルプの使用
木質材料の細胞壁構造の一般に受け入れられているモデルでは、セルロースのミクロフィブリルは、それらを取り囲んでいるリグニン−ヘミセルロースのマトリックスと共に、層状構造を形成している。リグニン−ヘミセルロースのマトリックス内及びミクロフィブリル間の層内空隙は、ミクロ細孔と呼ばれることもある小細孔の部分を形成している。化学パルプ化では、大部分のリグニン及びある程度のヘミセルロースが溶解し、マクロ細孔と呼ばれることもある比較的大きい細孔を形成している層間の空隙が残る。
【００６１】
繊維細孔構造は、パルプが乾燥すると変化する。詳細には、乾燥プロセス中に水がパルプから除去されると、大部分の細孔は、部分的に又は完全に崩壊し、細孔容積の損失という結果をもたらす。その上、水素結合が細胞壁の間及びその内部に形成され、水素結合により、崩壊した細孔の多くがその状態で永続的に維持される。この現象は角質化として公知であり、パルプのＷＲＶにおける不可逆的減少をもたらす傾向がある。言い換えれば、未乾燥パルプは、乾燥後のパルプと比較すると（たとえ乾燥パルプが次に再度湿ったとしても）、一般により高いＷＲＶを持つ。
【００６２】
パルプ乾燥時の水素結合の形成が、吸収体用途において有用である特定の強度及び可撓性特徴などのパルプのいくつかの特性を高める傾向があるけれども、乾燥パルプは、未乾燥パルプと比較して、一般に反応性が乏しいことが予期される。反応性の低減は、反応物の繊維構造への浸透を低減し且つ／又は遅らせる角質化による、細孔容積の損失に起因する。
【００６３】
したがって、乾燥パルプ繊維は、架橋剤が浸透し且つ架橋を達成するのに十分な空間体積を持つことが予期されないため、乾燥パルプは本開示によるパルプを生成するのに好適な出発物質ではないことが予期されるであろう。しかしながら、乾燥クラフトパルプは、本開示によるパルプ、すなわち、高粘度水溶液を形成し且つ本明細書に記載される様々な特徴（例えば、ＷＲＶ、輝度、Ｒ１８、リグニン及びセルロース−ＩＩ含有量、など）を持つセルロースエーテルを生成することができる架橋パルプを生成するのに好適な出発物質であることが見出された。
【００６４】
乾燥パルプが出発物質として使用される手法は、従来のクラフト市場パルプが広く入手可能であり、且つ一般に安価であり、且つ未乾燥パルプより輸送が容易であるという点で、有利であり得る。その上、乾燥パルプの使用により、出発物質が製造される場所（又は時間）とは異なる設備で且つ／又は異なる時間に架橋が実施されるなどの、架橋プロセスがパルプ漂白プロセスと別に（関連する代わりに）行われることが可能になり得る。
【００６５】
乾燥パルプが出発物質として使用される方法の例示としての実施例を、本技術の別の実施形態によるパルプを作製する方法２００を例示するフローチャートである図２と関連して、以下に記載する。方法２００の記載において惹起される多くの構想は、方法１００に対して上記で詳細に論じられているため、方法２００に関する考察は、たとえ考察が以下の説明と同一の詳細レベルで記載されていないとしても、本明細書の他の箇所で詳述されるものと同一の範囲を有することを意図するそのような構想の参照により理解され得るであろう。簡潔には、方法２００は、既に漂白され且つ乾燥された化学木材パルプ繊維を含むパルプの水性懸濁液を用意する２０２において開始される。２０４では、方法は化学木材パルプ繊維を架橋することを含み、２０６では、方法は架橋後にパルプを乾燥することを含む。次に、パルプは、２０８において、使用、販売、又は輸送用に市場パルプとして加工される。
【００６６】
方法２００は、方法１００と関連して記載されるように、乾燥且つ漂白された化学木材パルプ繊維は、クラフトパルププロセスにより生成され次に漂白された（架橋を伴わない）化学木材パルプ繊維であり得るという点で、クラフトプロセスを基準としているが、方法２００に対応する方法は、任意の好適に乾燥且つ漂白された化学木材パルプ繊維を使用してもよい。２０２における水性懸濁液は、混合装置内で所望のコンシステンシーにおいて、パルプを水中でスラリー化することによるなどの任意の好適なやり方で生成され得る。
【００６７】
いったんパルプの水性懸濁液が提供されると、方法２００は、架橋剤を用いて化学木材パルプ繊維を架橋することを含み得る。方法１００におけるように、これは、水性懸濁液に架橋剤（及び任意選択で触媒）を添加し、且つ架橋反応がパルプを更に加工する前に起きることを可能にすることを含み得る。架橋剤は、方法１００に関して上述の、２個以上のグリシダール基を有するグリシダールエーテル架橋剤であり、架橋の全て又は一部（例えば、時間により少なくとも５０％）の間の水性懸濁液のコンシステンシーは、少なくとも１２％（例えば、１２％〜３０％の範囲内）又は少なくとも１５％（例えば、１５％〜３０％の範囲内）であり得る。架橋剤及び架橋工程の他の特徴は、方法１００において上述のようであり得る。
【００６８】
架橋後、方法２００は、２０６においてパルプを乾燥することを含む。２０８では、方法は、使用、販売、及び／又は輸送用にパルプを加工することを含み得る。乾燥、圧縮、コンテナ詰め、などの様々なパルプ加工操作は、方法１００に関して上述されている。
【００６９】
また方法１００と同様に、方法２００も、図２で特に確認された操作以外の付加的操作を含み得る。例えば、方法２００は、化学木材パルプ繊維の架橋後及びパルプの乾燥前などに、パルプを洗浄することを含み得る。これは、例えば、パルプのＡＯＸ含有量を減少させ且つ／又は残留架橋剤及び他の化学物質を除去することによりキャリーオーバを除去し、パルプコンシステンシーなどを増加させるのに有用であり得る。ＡＯＸの減少に関して、洗浄は、３０℃〜８０℃の間の温度で、水を用いて、任意選択でパルプの高エネルギー分散と関連して行われ得る。
【００７０】
パルプのブレンド
いくつかの実施形態では、架橋パルプは、すなわち、方法１００及び／又は２００によるなどの、本開示の態様により生成されたパルプは、乾燥される前に、別のパルプと組み合わせられる。本技術の少なくともいくつかの実施形態によるパルプは、生成物の粘度又は他の望ましい特性を損なうことなく、所与のセルロース誘導体生成物を生成するのに必要とされる高価な溶解グレードパルプの量を減少させるパルプ増量材としての使用によく適している。例えば、架橋パルプが、得られたブレンドパルプのセルロース炉乾燥重量で少なくとも２０％（例えば、少なくとも３０％）を構成するように、架橋パルプは、別のパルプ（例えば、炉乾燥重量で９０％を超えるセルロース含有量を有する溶解グレードパルプ）とブレンドされ得る。他の実施形態では、架橋パルプは、別のパルプとブレンドされることなく使用され得る。
【００７１】
架橋パルプ特性
本技術の実施形態によるパルプは、１つ又は複数の以下の特性を有し得る：
２００ｐｐｍ以下（例えば、１００ｐｐｍ、５０ｐｐｍ、及び／又は２０ｐｐｍ以下）のＡＯＸ含有量。
【００７２】
５００ｇ／ｍ２以上及び／又は１２００ｇ／ｍ２以下の坪量。
７５％以上（例えば、８０％又は８５％以上）及び／又は９２％以下（例えば、８８．５％以下）の輝度。例えば、輝度は８０％〜８８％の範囲内であり得る。
【００７３】
Ｘ線結晶解析により決定されたセルロース−ＩＩ構造は僅か（例えば、少なくともセルロース−ＩＩ構造は実質的にない）。
【００７４】
８０％以下（例えば、７５％以下）の結晶化指数。
完全より少ないＣｕｅｎ溶解度（例えば、不溶性又は部分的にのみ可溶性）。
【００７５】
０．２０ｇ／ｃｍ３以上（例えば、０．５０、０．５５又は０．６０ｇ／ｃｍ３以上）の密度。
【００７６】
２００ｃＰ以上（例えば、２００、３００、３３０、５００、８００、１，０００、１，４００、２，０００、又は３，０００ｃＰ以上）の落球式粘度。非常に高い架橋度では、本技術の少なくともいくつかの実施形態による架橋パルプの落球式粘度は低くあり得るが、これらのパルプに関して得られたＣＭＣ粘度は、依然として非常に高くあり得る。単に理論として且つそのような理論に束縛されることは望まないが、セルロースの分子構造は、高架橋度において、直鎖から高度の分岐に変化し得る。高度の分岐構造を有するセルロースは、低落球式粘度を有し得るが、依然として高グレードのエーテルを形成することができる。
【００７７】
７００ｍＬ以上の濾水度。
重量で６％以上（例えば、１０％、１３．５％、又は１５．５％以上）及び／又は２０％以下（例えば、１８％、１６％、又は１４％以下）のヘミセルロース含有量。例えば、ヘミセルロース含有量は、重量で６％〜２０％の範囲内、７％〜１７％の範囲内、又は８〜１５％の範囲内であり得る。
【００７８】
１，１５０ｍＬ／ｇ以上（例えば、１，３００、１，４００、１，５００、又は２，１００ｍＬ／ｇ以上）の固有粘度。
【００７９】
１．０％以下（例えば、０．７５％又は０．０９％以下）のリグニン含有量。
４％以上（例えば、４％、５％、６％、又は７％以上）のマンナン含有量。例えば、マンナン含有量は、４％〜８％の範囲内又は５％〜７％の範囲内であり得る。
【００８０】
８８％以上（例えば、８９％以上）及び／又は９２％以下（例えば、９１％又は９０％以下）のＲ１８。
【００８１】
５以下（例えば、３以下）の得られたＣＭＣ色。
２５ｎｔｕ以下（例えば、５又は０．５ｎｔｕ以下）の得られたＣＭＣ濁度。
【００８２】
５９ｃＰ以上（例えば、６０、９０、１２０、又は１５０ｃＰ以上）の得られたＣＭＣ粘度。
【００８３】
２０ｐｐｍ以下の合計遷移金属含有量。鉄含有量は、５ｐｐｍ以下であり得る。銅含有量は、２ｐｐｍ以下であり得る。カルシウム含有量は、１５０ｐｐｍ以下（例えば、６０ｐｐｍ以下）及び／又は３０ｐｐｍ以上（例えば、５０又は７０ｐｐｍ以上）であり得る。遷移金属は、例えば、エーテル化プロセスにおけるセルロースの分解を加速し得るため、パルプ中で望ましくないことが多い。
【００８４】
１．０ｇ／ｇ以上（例えば、１．１、１．２、又は１．３ｇ／ｇ以上）及び／又は１．４ｇ／ｇ以下の保水値。
【００８５】
４％以上（例えば、５％、６％、又は７％以上）及び／又は１６％以下のキシラン含有量。例えば、キシラン含有量は、４％〜１６％の範囲内、５％〜８％の範囲内、又は６％〜７％の範囲内であり得る。
【実施例】
【００８６】
以下に実験実施例を提供し、本開示のある特定の実施形態を例示する。記載された特定の特色に限定されない付加的実施形態は、以下の実験実施例と矛盾しないことを理解されたい。
【００８７】
参照とする市販製品
９Ｈ４Ｆ：Ａｓｈｌａｎｄ，Ｉｎｃ．からのＡｑｕａｌｏｎ  ９Ｈ４Ｆ  高粘度（ＤＳ＝０．９５）ＣＭＣ。
【００８８】
ＮＢ４１６：Ｗｅｙｅｒｈａｅｕｓｅｒ  Ｃｏｍｐａｎｙ  ｍｉｌｌ  ｉｎ  Ｎｅｗ  Ｂｅｒｎ、ＮＣから入手した、マツ由来、フラフ−グレードのクラフト木材パルプ。
【００８９】
ＮＢ４２１：Ｗｅｙｅｒｈａｅｕｓｅｒ  Ｃｏｍｐａｎｙ  ｍｉｌｌ  ｉｎ  Ｎｅｗ  Ｂｅｒｎ、ＮＣから入手した、マツ由来、エーテル−グレードのクラフト木材パルプ。
【００９０】
ＰＷ４１６：Ｗｅｙｅｒｈａｅｕｓｅｒ  Ｃｏｍｐａｎｙ  ｍｉｌｌ  ｉｎ  Ｐｏｒｔ  Ｗｅｎｔｗｏｒｔｈ、ＧＡから入手した、マツ由来、フラフ−グレードのクラフト木材パルプ。
【００９１】
亜硫酸塩１及び亜硫酸塩２：Ｂｏｒｒｅｇａａｒｄ  ＣｈｅｍＣｅｌｌからの、亜硫酸塩−加工、溶解−グレード、トウヒ−由来のパルプ。
【００９２】
本明細書で参照されるＷｅｙｅｒｈａｅｕｓｅｒパルプは、一般にシート状（例えば、ロール若しくはベール）又は他の乾燥形態で販売されている。以下の実験実施例は、漂白プロセス又はそうでなければ乾燥前（圧縮部分からなど）の様々な時点から得られる試料などの、これらのパルプの未乾燥試料にも言及する。
【００９３】
実験実施例１：エポキシド架橋パルプ
本実施例における架橋パルプの調製用の出発物質は、固形分３８％（実験室遠心分離の後）の湿潤ラップとして抽出段階（ＥＯＰ）から得られたＰＷ４１６パルプであった。パルプを７５℃まで予熱した。プラスチック袋中で、パルプの５２．６グラムの未乾燥（２０グラムのＯＤに相当する）試料を、表１及び表２に示される種々のパルプコンシステンシーにおいて、温水（７５℃）、種々の架橋剤、及びＮａＯＨ（ｐＨ１１〜１３）と混合した。表１及び表２は、架橋パルプ試料及び対応するＣＭＣの特性を列挙する。比較のために、ＥＯＰ段階からの非架橋ＰＷ４１６パルプは、４２ｃＰの得られたＣＭＣ粘度を有することが見出された。
【００９４】
以下のポリエポキシド架橋剤の試験を行った：ＣＶＣ  Ｔｈｅｒｍｏｓｅｔからの、ＧＥ−３０（トリメチロールプロパントリグリシジルエーテルポリマー（ＴＭＰＴＧＥ））及びＧＥ−３１（トリメチロールエタントリグリシジルエーテルポリマー）。Ａｌｄｒｉｃｈからの、グリセリンジグリシジルエーテル（ＧＤＥ）。Ｎａｇａｓｅ  Ｃｈｅｍｉｔｅｘからの、Ｄｅｎａｃｏｌ  ＥＸ８１１及びＥＸ８１０（両方ともエチレングリコールジグリシジルエーテル（ＥＧＤＥ））、Ｄｅｎａｃｏｌ  ＥＸ３１３（グリセリンポリグリシジルエーテル（ＧＰＥ））、Ｄｅｎａｃｏｌ  ＥＸ３１４（グリセリントリグリシジルエーテル（ＧＴＥ））、及びＥＸ６１２（ソルビトールポリグリシジルエーテル）。Ｍｏｍｅｎｔｉｖｅからの、ＨＥＬＯＸＹ  ｍｏｄｉｆｉｅｒ  ５０５（ヒマシ油ポリグリシジルエーテル（Ｍ５０５））、ＨＥＬＯＸＹ  ｍｏｄｉｆｉｅｒ  ４８（トリメチロールプロパントリグリシジルエーテル、Ｍ４８（ＴＭＰＴＧＥ））、ＨＥＬＯＸＹ  ｍｏｄｉｆｉｅｒ  ６７（１，４−ブタンジオールジグリシジルエーテル、Ｍ６７（ＢＤＤＥ））、及びＨＥＬＯＸＹ  ｍｏｄｉｆｉｅｒ  ６８（ネオペンチルグリコールジグリシジルエーテル、Ｍ６８）。Ｄｏｗ  Ｃｈｅｍｉｃａｌからの、Ｄ．Ｅ．Ｒ．７３６  Ｅｐｏｘｙ  Ｒｅｓｉｎ（Ｄ７３６）、ポリプロピレングリコール、クロロメチルオキシランポリマー、他の供給元からの、ジエチレングリコールジグリシジルエーテル（ＤＥＧＤＥ）、１，３−ジクロロ−２−ヒドロキシプロパノール（ＤＣＰ）、ＧＰＥ、ＢＤＤＥ、ＥＧＤＥ、及びＴＭＰＴＧＥ。
【００９５】
【表１】
2019513193.tif 000003
【００９６】
表１に示される結果は、ポリエポキシドＤ７３６（ジプロピレングリコールジグリシジルエーテル）、ＤＥＧＤＥ（ジエチレングリコールジグリシジルエーテル）、ＥＸ６１２（ソルビトールポリグリシジルエーテル）、Ｍ５０５（ヒマシ油ポリグリシジルエーテル）、ＰＥＧＤＥ（５２５のＭｎを有するポリ（エチレングリコール）ジグリシジルエーテル）は、高固有粘度を有するパルプを生成する架橋のための良い候補ではなかったことを示している。それらの分子は、２個のグリシジルエーテル官能基の間に５個以上の直鎖原子を有する。
【００９７】
試験を行った、２個のグリシジルエーテル官能基の間に５個又は５個より多くの直鎖原子を有する架橋剤の中で、ＤＥＧＤＥ及びＰＥＧＤＥは水に高度に可溶性である。Ｄ７３６は、部分的に水溶性である。ＥＸ６１２及びＭ５０５は、水に僅かな溶解度を有する（ＮＧ）が、高分子量（＞５００）、エポキシド当たりの高重量（＞１７５）及び／又は高粘度（＞５００ｃＰ）を有する。したがって、以下の特性を有する少なくともいくつかのポリエポキシドは、本技術の実施形態によるパルプを架橋するのに有用であり得る：５００以下の分子量、１７５以下のエポキシド当たりの重量、５００ｃＰ以下の粘度、及び２個のグリシジルエーテル官能基の間に５個より少ない直鎖炭素原子がある分子構造。
【００９８】
その結果は、高い得られたＣＭＣ粘度を有する架橋パルプを生成するのによく適した架橋剤が、２個のグリシジルエーテル官能基の間に５個より少ない直鎖原子を有することも示していた。理論として且つ理論に束縛されることは望まないが、これらの架橋剤は、より長鎖を有する架橋剤より容易に、セルロース構造に浸透し得る。
【００９９】
架橋剤が水に不溶性又は部分的にのみ可溶性であることは有利であり得る。不溶性又は部分的にのみ可溶性である架橋剤は、例えば、水に高度に可溶性である架橋剤より容易に、セルロース繊維と接触し且つ反応し得る。水溶解度が低いか又は全くないポリエポキシドは、より大きい水溶解度を有するポリエポキシドより良好な結果をもたらした。例えば、ＧＰＥは、ＥＸ３１４がより高い水溶解度を有するように改変されていることを除いて、ＥＸ３１４とほぼ同一の構造を有し；且つＥＧＤＥは、ＥＸ８１０がより高い水溶解度を有するように改変されていることを除いて、ＥＸ８１０と同一の構造を有する。表２は、ＧＰＥ（水不溶性：Ｍｎ＞２０４、＜５００）を、ＥＯＰパルプ（ＮＢ４１６又はＰＷ４１６）と共に、種々のコンシステンシーにおいて使用した付加的な結果を示す。固有粘度（ＩＶ＊）は、公知の固有粘度を有する市販試料を基準とするモデルから算出された。モデルに関する基礎データは、表２の下部に見出すことができる。得られたモデルは、ＩＶ＊＝７１７．２ｌｎ（Ａ）−１８１７．３（Ｒ２＝０．９９８８）であった。表２に示される結果は、架橋コンシステンシーが高くなるほど、より良好な結果が得られることを示している。
【０１００】
【表２】
2019513193.tif 000004
【０１０１】
実験実施例２：漂白されたＥＧＤＥ架橋パルプ（Ｏ−Ｄ−Ｅ−Ｘ）
本実施例では、部分的に水溶性のエチレングリコールジグリシジルエーテル（ＥＧＤＥ）を架橋剤として使用した。本実施例における架橋パルプの調製用の出発物質は、固形分３８．５％（実験室遠心分離の後）の湿潤ラップとして抽出段階から得られたＰＷ４１６パルプであった。パルプの６０グラム（ＯＤ）の試料を、水、ＥＧＤＥ、及びＮａＯＨと混合して、ＥＧＤＥ及びＮａＯＨの最終濃度はそれぞれ８．８％及び４．８％であり、最終パルプコンシステンシーは１０％であった。パルプ混合物を数分間手動で混合し、濾過して、液体の半分を除去し、次に７５℃で２時間反応させた。得られた架橋パルプの半分を完全に水洗浄し、次に７４７ｇ／ｍ２の坪量及び０．５３ｇ／ｃｍ３の密度を有するシートが作製された。シートは、７９．３％の輝度及び約１，３５０ｃＰの落球式粘度を有した。架橋パルプは、銅エチレンジアミンに１００％可溶性ではなかった。パルプからのＣＭＣは、８６ｃＰの０．５％溶液粘度を有した（表５の試料１Ａ）。架橋パルプの残り半分（洗浄されていない）を、Ｈ２Ｏ２を用いて（乾燥パルプ重量で０．７６％）、７６℃で３０分間漂白した（表５の試料１Ｂ）。このパルプを洗浄し、７４６ｇ／ｍ２の坪量及び０．５４ｇ／ｃｍ３の密度を有するシートが作製された。パルプシートは、８２．３％の輝度及び１，２７０ｃＰのＦＢ粘度を有した。パルプからのＣＭＣは、８４ｃＰの０．５％溶液粘度を有した。他の特性を表５に要約する。
【０１０２】
実験実施例３：漂白されたＧＴＥ架橋パルプ（Ｏ−Ｄ−Ｅ−Ｘ−Ｄ）
本実施例では、グリセリントリグリシジルエーテル（ＧＴＥ）を架橋剤として使用した。本実施例における架橋パルプの調製用の出発物質は、固形分３８．５％（実験室遠心分離の後）の湿潤ラップとして抽出段階（ＮＢ４１６  ＥＯＰ）から得られたＮＢ４１６パルプであった。パルプの６０グラム（炉乾燥）の試料を、水、ＧＴＥ及びＮａＯＨと７５℃で１時間、架橋のために混合した。次に架橋パルプを、漂白化学物質（ＣｌＯ２又はＨ２Ｏ２）と７５℃で４５分間反応のために混合した。漂白された試料は、輝度（７８％〜８６％）及びＣＭＣ粘度が増加した（表３）。
【０１０３】
【表３】
2019513193.tif 000005
【０１０４】
実験実施例４：漂白されたＥＧＤＥ架橋パルプ（Ｏ−Ｄ−Ｅ−Ｄ−Ｘ）
本実施例では、エチレングリコールジグリシジルエーテル（ＥＧＤＥ）を架橋剤として再び使用した。本実施例における架橋パルプの調製用の出発物質は、固形分３８．５％（実験室遠心分離の後）の湿潤ラップとして抽出段階から得られたＮＢ４１６パルプであった。このパルプの６０グラム（炉乾燥）の試料を、水、ＥＧＤＥ、及びＮａＯＨと混合して、ＥＧＤＥ及びＮａＯＨの濃度はそれぞれ１１％及び５．４％であり、パルプは１０％のコンシステンシーを有した。パルプ混合物を数分間手動で混合した。液体の半分を濾過して、パルプ中のＥＧＤＥ及びＮａＯＨの最終濃度はそれぞれ４．９％及び２．７％であり、パルプコンシステンシーは２０％であった。次に混合物を８０℃で２時間反応させた。得られた架橋パルプを完全に水洗浄し、６５ｇ／ｍ２の坪量及び０．６５ｇ／ｃｍ３の密度を有するＴＡＰＰＩハンドシートを作製した。シートは、８７．８％の輝度及び２，７１０ｃＰの落球式粘度を有した。パルプは、銅エチレンジアミンに完全に可溶性ではなかった。パルプからのＣＭＣは、１２６ｃＰの０．５％溶液粘度を有した（表５の試料２Ａ）。湿潤架橋パルプの残り半分を、１０％コンシステンシーにおいて、Ｈ２Ｏ２（乾燥パルプ重量で１％）及び０．５％ＮａＯＨ（乾燥パルプ重量で０．５％）を用いて、７５℃で１時間処理した。漂白パルプを洗浄し、６５ｇ／ｍ２の坪量及び０．６８ｇ／ｃｍ３の密度を有するＴＡＰＰＩハンドシートを作製した。架橋パルプは、２８３ｃＰの落球式粘度及び８９．４％の輝度を有した。パルプからのＣＭＣは、１０７ｃＰの０．５％溶液粘度を有した（表５の試料２Ｂ）。
【０１０５】
実験実施例５：種々の温度における架橋効力
実験実施例４からの手順を繰り返して、ＥＧＤＥを架橋剤として使用して試料を更に作製し、パルプ中のＥＧＤＥ及びＮａＯＨの最終濃度はそれぞれ約４．９％及び２．７％であった。パルプは、２０％のコンシステンシーにおいて架橋された。架橋パルプを洗浄したが、漂白しなかった。架橋パルプの落球式粘度及びＣＭＣ特性を以下の表４に要約する（試料Ａ１〜Ａ７）。全ての試料が銅エチレンジアミンに十分に可溶性というわけではなかった。多数の架橋パルプが、銅エチレンジアミンに溶解しなかった。
【０１０６】
【表４】
2019513193.tif 000006
【０１０７】
表４に列挙された架橋パルプに関して、パルプＦＢ粘度は、特に非常に高い架橋密度において、対応するＣＭＣ粘度の良好な指標ではなかった。非常に高い架橋密度において、架橋パルプが銅エチレンジアミンに完全には溶解しないため、架橋パルプは実際に低ＦＢ粘度を示した。しかしながら、これらの非常に架橋されたパルプからのＣＭＣ溶液粘度は非常に高く、ＣＭＣ溶液は清澄であった。これらのパルプに関する固有粘度（ＩＶ＊）を表４に列挙する。架橋効力に対する温度衝撃は、試験を行った架橋剤に関して明瞭であった。他の架橋剤は、５０℃〜８５℃などの他の最適な温度範囲を有し得る。
【０１０８】
比較のために、２種の市販の高粘度の溶解エーテルグレードパルプ（亜硫酸塩１及び亜硫酸塩２）並びに２種の市販のクラフトパルプ（ＰＷ４１６及びＮＢ４２１）は、パルプの第１の架橋を伴わず、ＣＭＣが作製された。これらのパルプは、銅エチレンジアミンに可溶性であり、そのパルプＦＢ粘度はそれらのＣＭＣ粘度の良好な指標であった。これらの市販の亜硫酸塩及びクラフトパルプからのＣＭＣ溶液は清澄であるが、溶液粘度は、特にクラフトパルプからのＣＭＣ溶液に関して、比較的低かった。表５中の試料１Ａ及び１Ｂは、上記の実験実施例２に記載されている。表５中の試料２Ａ及び２Ｂは、上記の実験実施例４に記載されている。表５に示されるデータに加えて、試料１ＢからのＣＭＣは、０．２ｗｔ．％のリグニン含有量を有することが見出された。表５に示されるＣＭＣデータと比較して、９Ｈ４Ｆは、０．１２のＣＭＣ色、０．１２ｎｔｕの０．０１３％ＣＭＣ濁度、及び１．１ｎｔｕの０．６７％ＣＭＣ濁度を有することが見出された。
【０１０９】
【表５】
2019513193.tif 000007
【０１１０】
実験実施例６：パルプのＸ線回折
Ｘ線回折走査を、高粘度の溶解木材パルプ、コットンリンターパルプ、市販のクラフトパルプ（ＮＢ４２１）、クラフトプロセスの抽出段階からのパルプ、及び本技術の実施形態による対応する架橋パルプに関して実施した。架橋パルプは、１５°を超えるピーク及び２１．５°〜２２．５°の間のピークを有し、出発材パルプと同一のセルロース−Ｉ結晶構造を有することが見出された。架橋パルプに関する主要ピークは、より高い回折角に僅かにシフトした（漂白パルプは２１．５°〜２２．４°、抽出段階パルプは２１．７°〜２２．２°）。セルロース−ＩＩ結晶構造は、１２．５°におけるピーク及び２０°〜２１．５°の間のピークを有する。セルロース−Ｉに関して、２２°及び１８°の回折角におけるピークは、それぞれ、結晶及び非晶質のピークである。セルロース−ＩＩに関して、１９°及び１５°の回折角におけるピークは、それぞれ、結晶及び非晶質のピークである。表６は、Ｘ線回折データを要約する。
【０１１１】
【表６】
2019513193.tif 000008
【０１１２】
実験実施例７：架橋パルプの濾水度及び他の特性
クラフト１は、ＥＧＤＥ濃度が４．６％であり且つＮａＯＨ濃度が２．２％であったことを除いて、実験実施例２における試料１Ａと同一の手順を使用して調製した。濾水度及び輝度に関して、架橋パルプの試験を行った。結果を表７に列挙する。架橋パルプは、出発材パルプと同様の輝度及び濾水度を有し、したがって同様の排水性を有した。
【０１１３】
【表７】
2019513193.tif 000009
【０１１４】
架橋クラフトパルプからのＣＭＣはまた、亜硫酸塩プロセス（亜硫酸塩２）又はクラフトプロセス（ＮＢ４２１）からの市販の非架橋エーテルグレードのパルプより、高い自由膨潤及び遠心分離容量も有した。
【０１１５】
実験実施例８：架橋パルプのＷＲＶ、湿潤嵩、及び他の特性
湿潤嵩及び他の特性に関して、より多くの架橋パルプ試料の試験を行った。本試験の結果を表８に示す。試験を行った試料は、その全容が参照により本明細書に組み込まれる、欧州特許出願公開第０３９９５６４号（試料１）及び米国特許第８，７２２，７９７号（試料２）に記載される試料を基準とした。試料１は、１，３−ジクロロ−２−ヒドロキシプロパノール（ＤＣＰ）架橋クラフトパルプである。試料２は、ポリカルボン酸架橋クラフトパルプである。
【０１１６】
クラフトＡは、パルプコンシステンシーが１６％でありＥＧＤＥ濃度がパルプ乾燥重量に対して４．６％であり且つＮａＯＨ濃度が２．２％であったことを除いて、実験実施例２における試料１Ａと同一の手順で調製した。クラフト１パルプの湿潤嵩及び容量は、試料１及び２のそれらより低く、通常のフラフパルプ（ＮＢ４１６）のそれらと同様であった。しかしながら、クラフト１パルプは、通常のフラフパルプ及び試料１の両方より、更に高いＣＭＣ溶液粘度を生じた。試料２は、比較的弱いエステル架橋の破壊に起因して、非架橋の対照パルプより低いＲ１８を有した。クラフト１試料及び試料１は、エーテル架橋がＲ１８試験プロセス中に比較的安定であったため、非架橋の対照パルプより高いＲ１８を有した。試料１は過度に架橋され、したがって、セルロースエーテルを生成するのに不適であった。
【０１１７】
【表８】
2019513193.tif 000010
【０１１８】
実験実施例９：加水分解された架橋パルプのＨＰＬＣスペクトル
実験実施例８からのクラフトＡを、ＨＰＬＣ試験用に加水分解した。新規の糖ピークが見られ、試料中のセルロース繊維間の架橋を示していた。
【０１１９】
実験実施例１０：架橋パルプ及びＤＣＭ抽出残渣中の金属
最終の架橋剤及びＮａＯＨの濃度がそれぞれ４．７％及び２．６％であったことを除いて、付加的試料を実験実施例４の手順を使用して調製した。コンシステンシーは１９％であり、温度は７５℃であった。反応時間を表９に列挙する。パルプの洗浄後、金属含有量、落球式粘度、及び得られたＣＭＣ粘度の試験を行った。
【０１２０】
【表９】
2019513193.tif 000011
【０１２１】
低カルシウム含有量及び低遷移金属含有量は、特定の最終使用にとって重要であり得る。架橋パルプからのＤＣＭ残渣もまた試験を行った。架橋パルプは、０．０１％未満の抽出物を有することが見出された。架橋を伴わない通常の漂白パルプもまた、０．０１％未満のＤＣＭ抽出物を有した。残渣に関するＩＲスペクトルは、架橋剤を何も示さなかった。
【０１２２】
実験実施例１１：繊維形態
架橋パルプの走査電子顕微鏡分析は、早材のマツを示した。繊維分析は、架橋が繊維形態を変化させたことを示した。架橋パルプの粗度、カール指数、及びキンク指数は、架橋コンシステンシーにつれて増加した（表１０）。より高い粗度、カール、及びキンクは、誘導体化反応中に繊維接近可能性を増加させるためなどに望ましいことであり得る。
【０１２３】
【表１０】
2019513193.tif 000012
【０１２４】
実験実施例１２：架橋セルロースを調製するプロセス
ＰＷ４１６パルプを、固形分３８％（実験室遠心分離の後）の湿潤ラップとして抽出段階から得た。このパルプの２０グラムの（ＯＤ）試料を８０℃まで予熱し、プラスチック袋中で、温水（８０℃）、架橋剤、及びＮａＯＨと混合し、架橋剤及びＮａＯＨの最終濃度は、それぞれ２．０％及び２．３％であった。パルプコンシステンシーは、試料Ｌ、Ｍ及びＮを生成するために１０、１５及び２０％であった。全ての架橋混合物は、１１を超えるｐＨを有した。架橋は２時間行われることが許容された。
【０１２５】
カウチトリムからのＮＢ４２１パルプ（完全漂白、未乾燥）を、固形分３２．８％の湿潤ラップとして得た。このパルプを使用して、試料Ｏ、Ｐ、及びＱを調製した。試料Ｌ、Ｍ及びＮに関する上述と同一の手順を使用して、試料Ｏ、Ｐ、及びＱはそれぞれ１０、１５、及び２０％の対応するコンシステンシーを有した。試料Ｒは、６０℃の架橋温度を有した。これらの試料の特性を、工場生産からの対照パルプの特性と共に表１１に示す。架橋は２時間行われることが許容された。０．６７％ＣＭＣ及び１．３３％ＣＭＣの粘度を表１１に示し、一方、本開示の他の箇所で、０．５％ＣＭＣ粘度を提供する。
【０１２６】
【表１１】
2019513193.tif 000013
【０１２７】
特定の条件下（例えば、１５〜２０％のパルプコンシステンシー）で、架橋クラフトパルプは、出発材パルプよりかなり高い（例えば、１００％より大きく高い）落球式粘度を有し得る。これらの架橋クラフトパルプは、Ｃｕｅｎに１００％可溶性ではなかった。しかし、驚いたことに、これらの架橋パルプは、清澄であり、且つ２４２ｃＰの落球式粘度を有するＮＢ４２１クラフトパルプから生成されるＣＭＣ溶液より、高い粘度を有する水溶性ＣＭＣ溶液を生み出すことが見出された。架橋パルプは抽出を経ておらず、したがって、標準的クラフトパルプのように、高ヘミセルロース含有量及びセルロース−Ｉ結晶構造を有した。架橋され漂白されたクラフトパルプは、高輝度を有した。抽出段階からの架橋パルプもまた高輝度を有した。架橋は、高パルプコンシステンシー（例えば、１１〜３０％）で、９〜１４のｐＨを用いて、且つ５０〜８５℃の温度で実施されることが有利であり得る。
【０１２８】
実験実施例１３：パルプ固有粘度及び得られたＣＭＣの剪断速度
３種の対照パルプ（亜硫酸塩１、亜硫酸塩２、及びコットンリンター）、１つの市販パルプ（Ａｓｈｌａｎｄ  ＣｏｍｐａｎｙからのＡｑｕａｌｏｎ  ９Ｈ４Ｆ）、及び２種の架橋クラフトパルプ（コンシステンシーが１７％であることを除いて、表２におけるクラフト２として調製されたクラフトＡ及びクラフトＢ）を使用して、１％及び０．５％のＣＭＣ溶液を形成した。これらのパルプからのＣＭＣ溶液の、種々の剪断速度下における固有粘度を表１２に示す。
【０１２９】
【表１２】
2019513193.tif 000014
【０１３０】
実験実施例１４：洗浄手順及びＡＯＸ含有量
パルプのＡＯＸ含有量は、それが含有する吸着性有機ハロゲン化物（又はハロゲン化化合物）の量を示している。参照として、ＮＢ４２１（１４６０ｍｌ／ｇのＳＣＡＮ  ＩＶを有する）の２つの異なる試料のＡＯＸ含有量は、それぞれ２．８及び５．３ｐｐｍであることが見出された。１７６０ｍｌ／ｇのＳＣＡＮ  ＩＶを有する市販のコットンリンターパルプのＡＯＸ含有量は、４．６ｐｐｍであることが見出された。より高いＡＯＸレベルが、本明細書に記載される架橋パルプ又はそれから生成された得られたＣＭＣの所望の特性への何らかの有害作用と関連性があることは見出されなかったけれども、高純度パルプに通例見出されるＡＯＸ含有量より高いＡＯＸ含有量は、パルプ加工中に使用される水の処理及び取扱いにおける下流コストを表し得る。
【０１３１】
８０ｇのＯＤ繊維と同等の未乾燥繊維を含有し、２００ｃＰの落球式粘度、１５％のヘミセルロース含有量、８６％のＩＳＯ輝度及び８７．５％のＲ１８含有量を有する未乾燥ＮＢ４１６クラフト木材パルプ（Ｗｅｙｅｒｈａｅｕｓｅｒ  Ｃｏｍｐａｎｙ）の試料を、プラスチック袋中で７５℃まで加温した。パルプに、１９％のパルプコンシステンシーを生み出すのに十分な、温水（７５℃）、架橋剤（ＧＴＥ）、及びＮａＯＨの混合物を、それぞれ４．９％及び７．４％（パルプのＯＤ重量を基準とする）のＮａＯＨ及びＧＴＥ用量で添加した。混合物を７５℃で１時間炉中に置き、反応させた。
【０１３２】
架橋反応後、混合物をＷａｒｉｎｇブレンド装置中で分散させ、次に酢酸で中和し、洗浄し、次に冷水（約２０℃）を用いて２回濾過して、湿潤パルプを得て、次にこれを空気乾燥させる前に遠心分離にかけた。
【０１３３】
架橋パルプのＡＯＸ含有量を３２ｐｐｍであると決定した。パルプのＲ１８値は９２％であった。架橋パルプからのＣＭＣを調製した。０．５％ＣＭＣ溶液は、２３０ｃＰの固有粘度を有することが見出された。
【０１３４】
Ｗａｒｉｎｇブレンド装置中で崩壊させる代わりに架橋パルプを中和及び洗浄の前に手動で撹拌したことを除いて、上記と同一の手順を繰り返した。この種々の洗浄操作を用いて生成された架橋パルプは、１０５０ｐｐｍのＡＯＸ含有量を呈した。
【０１３５】
最終パルプコンシステンシーが１２％であり洗浄操作がＷａｒｉｎｇブレンド装置中での高エネルギー分散の代わりに手動の撹拌を含んだことを除いて、上記と同一の手順をもう一度繰り返した。このやり方で生成された架橋パルプは、７２４ｐｐｍのＡＯＸ含有量を呈した。
【０１３６】
実験実施例１５：乾燥パルプの使用
２００ｃＰの落球式粘度、１５％のヘミセルロース含有量、８６％のＩＳＯ輝度及び８７．５％のＲ１８含有量を有する乾燥ＮＢ４１６クラフト木材パルプ（Ｗｅｙｅｒｈａｅｕｓｅｒ  Ｃｏｍｐａｎｙ）の８０ｇのＯＤ試料を、プラスチック袋中で７５℃まで加温した。パルプに、１２．９％のパルプコンシステンシーを生み出すのに十分な、温水（７５℃）、架橋剤（Ｍ６７）、及びＮａＯＨの混合物を、それぞれ５．０％及び７．５％（パルプのＯＤ重量を基準とする）のＮａＯＨ及びＭ６７用量で添加した。混合物を７５℃で１時間炉中に置き、反応させた。
【０１３７】
架橋反応後、混合物を酢酸で中和し、洗浄し、次に温水（約５０℃）を用いて２回濾過して、湿潤パルプを得て、次にこれを空気乾燥させる前に遠心分離にかけた。
【０１３８】
架橋パルプのＡＯＸ含有量を７．８ｐｐｍであると決定した。パルプのＷＲＶは１．１７ｇ／ｇであり、且つパルプのＲ１８値は９１．３％であった。リグニン含有量は１％未満であることが見出され、パルプはセルロース−ＩＩ構造が皆無であった。架橋パルプからのＣＭＣを調製した。０．５％ＣＭＣ溶液は、８９ｃＰの固有粘度及び１４３８ｍｌ／ｇの等価ＳＣＡＮ  ＩＶを有することが見出された。
【０１３９】
架橋パルプが１００℃の温度で乾燥されたことを除いて、同一の手順を繰り返した。パルプのＷＲＶは１．０１ｇ／ｇであり、且つ得られたＣＭＣ粘度は８２ｃＰであった。
【０１４０】
結論
本開示は、網羅的であることを意図するものではなく、又は本明細書に開示される正確な形態に本技術を限定することを意図するものではない。特定の実施形態は、例示的な目的で本明細書に開示されるけれども、当業者が認識するように、本技術から逸脱することなく様々な同等の改変が可能である。場合によっては、周知の構造及び機能は、本技術の実施形態の記載を不必要に不明瞭にすることを回避するために、示されず、且つ／又は詳細が記載されていない。方法の工程が、特定の順序で本明細書に提示され得るけれども、代替の実施形態では、工程は別の好適な順序を有してもよい。同様に、特定の実施形態の文脈において開示される本技術の特定の態様は、他の実施形態に組み合わせられるか又は削除されてもよい。更に、特定の実施形態と関連性がある利点は、それらの実施形態の文脈において開示され得る一方、他の実施形態もまたそのような利点を示してもよく、全ての実施形態が、そのような利点又は本明細書に開示される他の利点が本技術の範囲内にあることを、必ずしも示す必要はない。
【０１４１】
本開示の全体にわたり、単数形の用語「ａ」、「ａｎ」、及び「ｔｈｅ」は、文脈によってそうでない旨が明確に示されない限り、複数の指示対象を含む。同様に、語「又は」が、２個以上の項目の列挙に関連する他の項目から排除される、単一の項目のみを意味すると明白に限定されない限り、そのような列挙における「又は」の使用は、（ａ）列挙される中の任意の単一の項目、（ｂ）列挙される中の全ての項目、又は（ｃ）列挙される中の項目の任意の組合せを含むと解釈されるべきである。加えて、「含む（ｃｏｍｐｒｉｓｉｎｇ）」などの用語は、本開示の全体にわたり、少なくとも記載された特色を含むことを意味して使用され、任意のより多くの同一の特色及び／又は１つ若しくは複数の付加的な種類の特色は除外されない。このような用語は、絶対的な状況判断を示すものではないことを理解されたい。「一実施形態（ｏｎｅ  ｅｍｂｏｄｉｍｅｎｔ）」、「ある実施形態（ａｎ  ｅｍｂｏｄｉｍｅｎｔ）」、又は同様の設計に対する本明細書での言及は、実施形態と関連して記載される特定の特色、構造、操作、又は特徴が、本技術の少なくとも１つの実施形態に含まれ得ることを意味する。したがって、本明細書におけるそのような語句又は明確な表現の出現は、必ずしも全てが同一の実施形態を示しているわけではない。更に、様々な特定の特色、構造、操作、又は特徴は、本技術の１つ又は複数の実施形態において任意の好適なやり方で組み合わせられてもよい。
【図１】
2019513193.tif 000015
【図２】
2019513193.tif 000016
【手続補正書】
【提出日】平成30年11月30日(2018.11.30)
【手続補正１】
【補正対象書類名】特許請求の範囲
【補正対象項目名】全文
【補正方法】変更
【補正の内容】
【特許請求の範囲】
【請求項１】
架橋セルロース繊維を含むパルプであって、
６０センチポアズ（ｃＰ）以上の得られたカルボキシメチルセルロース（ＣＭＣ）粘度、
７５％以上の輝度、及び
１．１ｇ／ｇ以上の保水値（ＷＲＶ）
を有する、パルプ。
【請求項２】
クラフトパルプである、請求項１に記載のパルプ。
【請求項３】
漂白される、請求項１又は請求項２に記載のパルプ。
【請求項４】
銅エチレンジアミンに少なくとも部分的に不溶性である、請求項１〜請求項３のいずれか一項に記載のパルプ。
【請求項５】
前記架橋セルロース繊維の炉乾燥重量で、０．０９％以下のリグニンを更に含む、請求項１〜請求項４のいずれか一項に記載のパルプ。
【請求項６】
前記架橋セルロース繊維の炉乾燥重量で、１０％以上のヘミセルロースを更に含む、請求項１〜請求項５のいずれか一項に記載のパルプ。
【請求項７】
９０ｃＰ以上の得られたＣＭＣ粘度を有する、請求項１〜請求項６のいずれか一項に記載のパルプ。
【請求項８】
５以下の得られたＣＭＣ色を有する、請求項１〜請求項７のいずれか一項に記載のパルプ。
【請求項９】
２５ＮＴＵ以下の得られたＣＭＣ濁度を有する、請求項１〜請求項８のいずれか一項に記載のパルプ。
【請求項１０】
１．４ｇ／ｇ以下のＷＲＶを有する、請求項１〜請求項９のいずれか一項に記載のパルプ。
【請求項１１】
８８以上のＲ１８値を有する、請求項１〜請求項１０のいずれか一項に記載のパルプ。
【請求項１２】
９２以下のＲ１８値を有する、請求項１〜請求項１１のいずれか一項に記載のパルプ。
【請求項１３】
２００ｃＰ以上の落球式粘度を有する、請求項１〜請求項１２のいずれか一項に記載のパルプ。
【請求項１４】
Ｘ線結晶解析により決定されたセルロース−ＩＩを持たない、請求項１〜請求項１３のいずれか一項に記載のパルプ。
【請求項１５】
８０％以下の結晶化指数を有する、請求項１〜請求項１４のいずれか一項に記載のパルプ。
【請求項１６】
７５％以下の結晶化指数を有する、請求項１５に記載のパルプ。
【請求項１７】
８０％以上の輝度を有する、請求項１〜請求項１６のいずれか一項に記載のパルプ。
【請求項１８】
８８．５％以下の輝度を有する、請求項１〜請求項１７のいずれか一項に記載のパルプ。
【請求項１９】
５００ｇ／ｍ２以上の坪量を有する、請求項１〜請求項１８のいずれか一項に記載のパルプ。
【請求項２０】
１２００ｇ／ｍ２以下の坪量を有する、請求項１〜請求項１９のいずれか一項に記載のパルプ。
【請求項２１】
０．２０ｇ／ｃｍ３以上の密度を有する、請求項１〜請求項２０のいずれか一項に記載のパルプ。
【請求項２２】
７００ｍＬ以上の濾水度を有する、請求項１〜請求項２１のいずれか一項に記載のパルプ。
【請求項２３】
２００ｐｐｍ以下の吸着性有機ハロゲン化物（ＡＯＸ）含有量を有する、請求項１〜請求項２２のいずれか一項に記載のパルプ。
【請求項２４】
１００ｐｐｍ以下のＡＯＸ含有量を有する、請求項２３に記載のパルプ。
【請求項２５】
５０ｐｐｍ以下のＡＯＸ含有量を有する、請求項２４に記載のパルプ。
【請求項２６】
２０ｐｐｍ以下のＡＯＸ含有量を有する、請求項２５に記載のパルプ。
【請求項２７】
前記架橋セルロース繊維が、２個以上のグリシジル基を有するグリシジルエーテル架橋剤に由来する架橋を含む、請求項１〜請求項２６のいずれか一項に記載のパルプ。
【請求項２８】
前記架橋セルロース繊維が、１７４〜５００の範囲内の重量平均分子量を有するグリシジルエーテル架橋剤に由来する架橋を含む、請求項１〜請求項２７のいずれか一項に記載のパルプ。
【請求項２９】
前記架橋セルロース繊維が、エポキシド当たり１４０〜１７５の範囲内の重量を有するグリシジルエーテル架橋剤に由来する架橋を含む、請求項１〜請求項２８のいずれか一項に記載のパルプ。
【請求項３０】
前記架橋セルロース繊維が、第１のグリシジル基、第２のグリシジル基、及び前記第１と第２のグリシジル基の間の３個又は４個のいずれかの直鎖炭素原子を有するグリシジルエーテル架橋剤に由来する架橋を含む、請求項１〜請求項２９のいずれか一項に記載のパルプ。
【請求項３１】
前記架橋セルロース繊維が、木材に由来する、請求項１〜請求項３０のいずれか一項に記載のパルプ。
【請求項３２】
セルロース供給原料からパルプを形成することと；
前記パルプを漂白することと；
前記パルプが１２％以上のコンシステンシーを有する間に、前記パルプ内のセルロース繊維を架橋することと；
前記パルプを漂白した後、且つ前記セルロース繊維を架橋した後に、前記パルプを乾燥することと
を含み、
乾燥させた前記パルプが、６０ｃＰ以上の得られたＣＭＣ粘度を有する、方法。
【請求項３３】
前記セルロース繊維を架橋することが、前記パルプが１５％以上のコンシステンシーを有する間に、前記セルロース繊維を架橋することを含む、請求項３２に記載の方法。
【請求項３４】
前記パルプを漂白することが、前記パルプをクラフト漂白プロセスにより漂白することを含む、請求項３２又は請求項３３に記載の方法。
【請求項３５】
前記パルプを漂白することが、前記パルプを酸素漂白することを含む、請求項３２〜請求項３４のいずれか一項に記載の方法。
【請求項３６】
前記パルプを漂白することが、前記パルプを酸素漂白した後、前記パルプを二酸化塩素漂白することを含む、請求項３５に記載の方法。
【請求項３７】
前記パルプを漂白することが、前記パルプの輝度を７５％以上の輝度まで増加させることを含む、請求項３２〜請求項３６のいずれか一項に記載の方法。
【請求項３８】
前記パルプを漂白することは、前記パルプのリグニン含有量を、前記架橋セルロース繊維の炉乾燥重量で０．０９％以下まで減少させることを含む、請求項３２〜請求項３７のいずれか一項に記載の方法。
【請求項３９】
前記セルロース繊維を架橋することが、前記セルロース繊維を架橋することにより前記パルプのＷＲＶを増加させることを含む、請求項３２〜請求項３８のいずれか一項に記載の方法。
【請求項４０】
前記セルロース繊維を架橋することが、前記セルロース繊維を、２個以上のグリシジル基を有するグリシジルエーテル架橋剤に曝露することを含む、請求項３２〜請求項３９のいずれか一項に記載の方法。
【請求項４１】
前記セルロース繊維を架橋することが、前記セルロース繊維を、水に少なくとも部分的に不溶性である架橋剤に曝露することを含む、請求項３２〜請求項４０のいずれか一項に記載の方法。
【請求項４２】
前記架橋剤が、１７４〜５００の範囲内の重量平均分子量を有する、請求項４１に記載の方法。
【請求項４３】
前記架橋剤が、エポキシド当たり１４０〜１７５の範囲内の分子量を有する、請求項４１又は請求項４２に記載の方法。
【請求項４４】
前記架橋剤が、第１のグリシジル基、第２のグリシジル基、及び前記第１と第２のグリシジル基の間の３個又は４個のいずれかの直鎖炭素原子を含む、請求項４１〜請求項４３のいずれか一項に記載の方法。
【請求項４５】
前記セルロース繊維を架橋した後、前記パルプを、炉乾燥重量で９０％を超えるセルロース含有量を有する溶解グレードパルプとブレンドして、ブレンドパルプを形成することを更に含み、前記パルプを乾燥することは、前記ブレンドパルプを乾燥することを含む、請求項３２〜請求項４４のいずれか一項に記載の方法。
【請求項４６】
前記セルロース繊維を架橋した後、且つ前記パルプを乾燥する前に、３０℃〜８０℃の範囲内の温度で、前記パルプを水で洗浄することを更に含む、請求項３２〜請求項４５のいずれか一項に記載の方法。
【請求項４７】
前記パルプを洗浄することは、前記セルロース繊維の高エネルギー分散を更に含む、請求項４６に記載の方法。
【請求項４８】
前記セルロース繊維を架橋した後、且つ前記パルプを洗浄する前に、前記パルプがあるＡＯＸ含有量を有し、
前記パルプを洗浄することが、前記パルプの前記ＡＯＸ含有量を減少させる、請求項４６又は請求項４７に記載の方法。
【請求項４９】
前記パルプを洗浄することが、前記パルプの前記ＡＯＸ含有量を少なくとも９０％減少させる、請求項４８に記載の方法。
【請求項５０】
パルプの水性懸濁液を用意することであって、前記パルプは、既に漂白され且つ乾燥された化学木材パルプ繊維を含むことと；
前記化学木材パルプ繊維を、２個以上のグリシジル基を有するグリシジルエーテル架橋剤を用いて架橋することであって、架橋中、パルプの前記水性懸濁液は１２％以上のコンシステンシーを有することと；
前記化学木材パルプ繊維を架橋した後、前記パルプを乾燥することと
を含む、方法。
【請求項５１】
前記化学木材パルプ繊維を架橋した後、且つ前記パルプを乾燥する前に、３０℃〜８０℃の間の温度で、前記パルプを水で洗浄することを更に含む、請求項５０に記載の方法。
【請求項５２】
前記パルプを洗浄することが、前記化学木材パルプ繊維の高エネルギー分散を更に含む、請求項５１に記載の方法。
【請求項５３】
前記化学木材パルプ繊維を架橋した後、且つ前記パルプを洗浄する前に、前記パルプがあるＡＯＸ含有量を有し、
前記パルプを洗浄することが、前記パルプの前記ＡＯＸ含有量を減少させる、請求項５１又は請求項５２に記載の方法。
【請求項５４】
前記パルプの前記ＡＯＸ含有量が、少なくとも９０％減少する、請求項５３に記載の方法。
【請求項５５】
前記化学木材パルプ繊維を架橋することが、前記パルプが１５％以上のコンシステンシーを有する間に、前記化学木材パルプ繊維を架橋することを含む、請求項５０〜請求項５４のいずれか一項に記載の方法。
【請求項５６】
前記化学木材パルプ繊維を架橋することが、前記化学木材パルプ繊維を架橋することにより、前記パルプのＷＲＶを増加させることを含む、請求項５０〜請求項５５のいずれか一項に記載の方法。
【請求項５７】
２個以上のグリシジル基を有する前記グリシジルエーテル架橋剤が、第１のグリシジル基及び第２のグリシジル基、並びに前記第１と第２のグリシジル基の間の３個又は４個のいずれかの直鎖炭素原子を有する、請求項５０〜請求項５６のいずれか一項に記載の方法。
【請求項５８】
前記グリシジルエーテル架橋剤が、１７４〜５００の範囲内の重量平均分子量を有する、請求項５０〜請求項５７のいずれか一項に記載の方法。
【請求項５９】
グリシジルエーテル架橋剤が、エポキシド当たり１４０〜１７５の範囲内の分子量範囲を有するポリエポキシド架橋剤である、請求項５０〜請求項５８のいずれか一項に記載の方法。
【請求項６０】
架橋セルロース繊維を含むパルプであって、
６０ｃＰ以上の得られたＣＭＣ粘度、
７５％以上の輝度、及び
１．０ｇ／ｇ以上のＷＲＶ
を有する、パルプ。
【請求項６１】
架橋セルロース繊維を含むパルプであって、９０％〜９２．８％の範囲のＲ１８値と、２．６ｍｍ−１〜３．２ｍｍ−１の範囲のキンク指数と、０．２６１〜０．３４１の範囲のカール指数とを有する、パルプ。
【請求項６２】
１．０ｇ／ｇ〜１．５ｇ／ｇの範囲のＷＲＶを有する、請求項６１に記載のパルプ。
【請求項６３】
６０ｃＰ以上の得られたＣＭＣ（ＣＭＣ）粘度、７５％以上の輝度、及び１．１ｇ／ｇ以上のＷＲＶを有する、請求項６１又は請求項６２に記載のパルプ。
【請求項６４】
銅エチレンジアミンに少なくとも部分的に不溶性である、請求項６１〜請求項６３のいずれか一項に記載のパルプ。
【請求項６５】
前記架橋セルロース繊維の炉乾燥重量で、０．０９％以下のリグニンを更に含む、請求項６１〜請求項６４のいずれか一項に記載のパルプ。
【請求項６６】
６０ｃＰ〜５００ｃＰの範囲の、得られたＣＭＣ粘度を有する、請求項６１〜請求項６５のいずれか一項に記載のパルプ。
【請求項６７】
５以下の得られたＣＭＣ色を有する、請求項６１〜請求項６６のいずれか一項に記載のパルプ。
【請求項６８】
２５ＮＴＵ以下の得られたＣＭＣ濁度を有する、請求項６１〜請求項６７のいずれか一項に記載のパルプ。
【請求項６９】
前記架橋セルロース繊維が、２個以上のグリシジル基を有するグリシジルエーテル架橋剤に由来する架橋を含む、請求項６１〜請求項６８のいずれか一項に記載のパルプ。
【請求項７０】
６重量％〜２０重量％の範囲のヘミセルロース含有量を有する、請求項６１〜請求項６９のいずれか一項に記載のパルプ。
【請求項７１】
架橋セルロース繊維を含むパルプであって、６重量％〜２０重量％の範囲のヘミセルロース含有量と、１．０ｇ／ｇ〜１．５ｇ／ｇの範囲のＷＲＶと、２．６ｍｍ−１〜３．２ｍｍ−１の範囲のキンク指数とを有する、パルプ。
【請求項７２】
９０％〜９２．８％の範囲のＲ１８値を有する、請求項７１に記載のパルプ。
【請求項７３】
０．２６１〜０．３４１の範囲のカール指数を有する、請求項７１又は請求項７２に記載のパルプ。
【請求項７４】
６０ｃＰ以上の得られたＣＭＣ粘度、７５％以上の輝度、及び１．１ｇ／ｇ以上のＷＲＶを有する、請求項７１〜請求項７３のいずれか一項に記載のパルプ。
【請求項７５】
銅エチレンジアミンに少なくとも部分的に不溶性である、請求項７１〜請求項７４のいずれか一項に記載のパルプ。
【請求項７６】
前記架橋セルロース繊維の炉乾燥重量で、０．０９％以下のリグニンを含む、請求項７１〜請求項７５のいずれか一項に記載のパルプ。
【請求項７７】
６０ｃＰ〜５００ｃＰの範囲の、得られたＣＭＣ粘度を有する、請求項７１〜請求項７６のいずれか一項に記載のパルプ。
【請求項７８】
５以下の得られたＣＭＣ色を有する、請求項７１〜請求項７７のいずれか一項に記載のパルプ。
【請求項７９】
２５ＮＴＵ以下の得られたＣＭＣ濁度を有する、請求項７１〜請求項７８のいずれか一項に記載のパルプ。
【請求項８０】
前記架橋セルロース繊維が、２個以上のグリシジル基を有するグリシジルエーテル架橋剤に由来する架橋を含む、請求項７１〜請求項７９のいずれか一項に記載のパルプ。
【請求項８１】
パルプブレンドであって、
架橋セルロース繊維を含む第１のパルプを含み、前記第１のパルプは、６０ｃＰ以上の得られたＣＭＣ粘度、７５％以上の輝度、及び１．１ｇ／ｇ以上のＷＲＶを有し、
前記パルプブレンドはさらに、第２のパルプを含む、パルプブレンド。
【請求項８２】
前記第１のパルプは銅エチレンジアミンに少なくとも部分的に可溶性である、請求項８１に記載のパルプブレンド。
【請求項８３】
前記第１のパルプは銅エチレンジアミンに不溶性である、請求項８１に記載のパルプブレンド。
【請求項８４】
前記第２のパルプは溶解グレードパルプである、請求項８１〜請求項８３のいずれか一項に記載のパルプブレンド。
【請求項８５】
前記溶解グレードパルプは、炉乾燥重量で９０％を超えるセルロース含有量を有する、請求項８４に記載のパルプブレンド。
【請求項８６】
前記第１のパルプは、前記パルプブレンドのセルロース炉乾燥重量で２０％より多くを占める、請求項８１〜請求項８５のいずれか一項に記載のパルプブレンド。
【請求項８７】
前記第１のパルプは、６重量％〜２０重量％の範囲のヘミセルロース含有量と、１．０ｇ／ｇ〜１．５ｇ／ｇの範囲のＷＲＶと、２．６ｍｍ−１〜３．２ｍｍ−１の範囲のキンク指数とを有する、請求項８１〜請求項８６のいずれか一項に記載のパルプブレンド。
【請求項８８】
前記第１のパルプは、９０％〜９２．８％の範囲のＲ１８値と、２．６ｍｍ−１〜３．２ｍｍ−１の範囲のキンク指数と、０．２６１〜０．３４１の範囲のカール指数とを有する、請求項８１〜請求項８７のいずれか一項に記載のパルプブレンド。
【請求項８９】
６０ｃＰ〜５００ｃＰの範囲の０．５重量％溶液粘度を有する架橋ＣＭＣ。
【請求項９０】
５以下の色を有する、請求項８９に記載の架橋ＣＭＣ。
【請求項９１】
２５ＮＴＵ以下の濁度を有する、請求項８９又は請求項９０に記載の架橋ＣＭＣ。
【請求項９２】
請求項１に記載のパルプから製造される、請求項８９〜請求項９１のいずれか一項に記載の架橋ＣＭＣ。
【請求項９３】
請求項１０に記載のパルプから製造される、請求項８９〜請求項９１のいずれか一項に記載の架橋ＣＭＣ。
【請求項９４】
２個以上のグリシジル基を有するグリシジルエーテル架橋剤に由来する架橋を含む、請求項８９〜請求項９３のいずれか一項に記載の架橋ＣＭＣ。
【請求項９５】
６０ｃＰ〜５００ｃＰの範囲の０．５重量％溶液粘度を有するＣＭＣ繊維。
【請求項９６】
１〜３の範囲の置換度を有する、請求項９５に記載のＣＭＣ繊維。
【請求項９７】
２個以上のグリシジル基を有するグリシジルエーテル架橋剤に由来する架橋を含む架橋ＣＭＣ繊維である、請求項９５又は請求項９６に記載のＣＭＣ繊維。
【手続補正２】
【補正対象書類名】明細書
【補正対象項目名】００５１
【補正方法】変更
【補正の内容】
【００５１】
好適な架橋剤として、２個以上のグリシジル基を有するグリシジルエーテルなどのエーテルが挙げられる。例えば、架橋剤は、第１のグリシジル基、第２のグリシジル基、及び
第１と第２のグリシジル基の間に３個又は４個のいずれかの直鎖炭素原子を含み得る。付加的に又は代替的に、架橋剤は、５００以下（例えば、１７４〜５００の範囲内）の重量平均分子量を有し得る。更に、架橋剤がエポキシドである時、架橋剤は、エポキシド当たり１７５以下（例えば、１４０〜１７５の範囲内）の重量を有し得る。架橋剤は、２５℃で５００ｃＰ以下の粘度を有し得る。少なくともいくつかの実施形態では、架橋剤は、水に少なくとも部分的に不溶性である。この特性は、例えば、架橋反応中に架橋剤とセルロース繊維との接触を増加させるために有用であり得る。好適な架橋剤の特定の例として、数ある中でも、トリメチロールエタントリグリシジルエーテル、１，４−ブタンジオールジグリシジルエーテル、グリセリンジグリシジルエーテル、ネオペンチルグリコールジグリシジルエーテル、グリセリンポリグリシジルエーテル、グリセリントリグリシジルエーテル、エチレングリコールジグリシジルエーテル、及びトリメチロールプロパントリグリシジエーテルが挙げられる。
【手続補正３】
【補正対象書類名】明細書
【補正対象項目名】００６７
【補正方法】変更
【補正の内容】
【００６７】
いったんパルプの水性懸濁液が提供されると、方法２００は、架橋剤を用いて化学木材パルプ繊維を架橋することを含み得る。方法１００におけるように、これは、水性懸濁液に架橋剤（及び任意選択で触媒）を添加し、且つ架橋反応がパルプを更に加工する前に起きることを可能にすることを含み得る。架橋剤は、方法１００に関して上述の、２個以上のグリシジル基を有するグリシジルエーテル架橋剤であり、架橋の全て又は一部（例えば、時間により少なくとも５０％）の間の水性懸濁液のコンシステンシーは、少なくとも１２％（例えば、１２％〜３０％の範囲内）又は少なくとも１５％（例えば、１５％〜３０％の範囲内）であり得る。架橋剤及び架橋工程の他の特徴は、方法１００において上述のようであり得る。
【手続補正４】
【補正対象書類名】明細書
【補正対象項目名】０１１７
【補正方法】変更
【補正の内容】
【０１１７】
【表８】
2019513193.tif 000017
【国際調査報告】
2019513193.tif 000018
2019513193.tif 000019
2019513193.tif 000020